"以下の式のポリアルキル化イミダゾールであって、式中、R1、R2及びR3がそれぞれ個々にC1-C10の第一級、第二級又は第三級アルキル;C1-C10の第一級、第二級又は第三級アルコキシ;C1-C10の第一級、第二級又は第三級アルキルアミン;ヘテロ原子置換型環構造で官能化されたC1-C10の第一級、第二級又は第三級アルキル;アミド基で官能化されたC1-C10アルキル;エステル基で官能化されたC1-C10の第一級、第二級又は第三級アルキル;及びそれらのうち2種以上からなる群より選択される嵩高い基bulkygroupである、ポリアルキル化イミダゾール。R1、R2及びR3が個々にイソプロピル、tert-アミル、ネオペンチル、アダマンチル、ヘキシル、シクロヘキシル、プロピル、ブチル、イソブチル、tert-ブチル、ペンチル、イソペンチル、ネオペンチル、ノルボルニル、ビシクロ[2.2.1]ヘプチル、ジメチルペンチル、ジメチルヘキシル、エチルメチルプロピル、イソヘキシル、イソペンチルからなる群より選択される、請求項1に記載のイミダゾール。R1、R2及びR3が互いに結合されて環状構造が形成された、請求項1に記載のイミダゾール。2つ以上のイミダゾール配位子が互いに接合されるように、R1、R2及びR3のうち少なくとも2つが接合される、請求項1に記載のイミダゾール。前記ヘテロ原子置換型環構造が、イミダゾール、ピロール、ピリジン、フラン、ピリミジン、ピラゾール及びそれらのうち2種以上からなる群より選択される、請求項1に記載のイミダゾール。2,4,5-トリ-tert-ブチルイミダゾール、2-tert-ブチル-4,5-ジ-1,1-ジメチルプロピルイミダゾール、2-1,1-ジメチルブチル-4,5-ジ-tert-ブチルイミダゾール、及び2-1,1-ジメチルブチル-4,5-ジ-1,1-ジメチルプロピルイミダゾールからなる群より選択される、請求項1に記載のイミダゾール。以下の式のイミダゾレートアニオンであって、式中、R1及びR3が個々にη-5結合において金属と結合する性質をイミダゾレートに与えるのに十分な三次元の形態を有する嵩高い基であり、R2が嵩高い基であることができるか又は嵩高い基ではない基であることができるイミダゾレートアニオンに脱プロトン化された、請求項1に記載のイミダゾール。R1及びR3が個々にtert-ブチル、イソプロピル、tert-アミル、ネオペンチル、アダマンチル、ヘキシル、シクロヘキシル、プロピル、ブチル、イソブチル、ペンチル、イソペンチル、ネオペンチル、ノルボルニル、ビシクロ[2.2.1]ヘプチル、ジメチルペンチル、ジメチルヘキシル、エチルメチルプロピル、イソヘキシル、イソペンチル、及びそれらのうち2種以上からなる群より選択される、請求項7に記載のイミダゾレート。R2が嵩高い基である、請求項7に記載のイミダゾレート。2,4,5-トリス-t-ブチルイミダゾレート、2-tert-ブチル-4,5-ジ-1,1-ジメチルプロピルイミダゾレート、2-1,1-ジメチルブチル-4,5-ジ-tert-ブチルイミダゾレート、及び2-1,1-ジメチルブチル-4,5-ジ-1,1-ジメチルプロピルイミダゾレートからなる群より選択される、請求項7に記載のイミダゾレート。バリウム、ストロンチウム、マグネシウム、ラジウム、カルシウム又はそれらのうち2種以上からなる群より選択される少なくとも1つの金属にそれぞれが配位結合された、請求項7に記載のイミダゾレート及び第2のアニオン。前記第2のアニオンが、多置換型イミダゾレートアニオン、ポリアルキル化ピロリルアニオン、β-ジケトネート、カルボキシレート、アセテート、ケトイミネート、ジイミン、アルコキシド、アミド、ヒドリド、β-ケトエステル、アミジネート、グアニジネート、シクロペンタジエニル、シアニド、イソシアニド、ホルメート、オキサレート、マロネート、フェノキシド、チオレート、スルフィド、ニトレート、アルキル、シリルアルキル、フルオロアルキル、アリール、イミダゾレート、ヒドリド及びそれらのうち2種以上からなる群より選択される、請求項11に記載のイミダゾレート。少なくとも2つの前記イミダゾレートが金属Mに結合され、以下の式からなる群より選択される構造体であって、式中、Lが脂肪族C3-C20エーテル又はポリエーテル、クラウンエーテル、アミン、ポリアミン、アミド、ポリアミド、エステル、ポリエステル、芳香族エーテル、芳香族エステル、芳香族アミド、芳香族アミン、ピリジン、イミダゾール、ピリジン、ピラジン、フラン、ピロール、及びそれらのうち2種以上からなる群より選択される中性配位子であり、nが0~4であり、MがBa、Sr、Ca、Ra又はMgである構造体が形成される、請求項7に記載のイミダゾレート。前記イミダゾレートが、η-1、η-2、η-3、η-4及びη-5モードからなる群より選択される仕方においてMに配位結合される、請求項13に記載のイミダゾレート構造体。ジ-バリウムテトラ2,4,5-トリス-t-ブチルイミダゾレート、ジ-バリウムテトラ2-tert-ブチル-4,5-ジ-1,1-ジメチルプロピルイミダゾレート、ジ-バリウムテトラ2-1,1-ジメチルブチル-4,5-ジ-tert-ブチルイミダゾレート、及びジ-バリウムテトラ2-1,1-ジメチルブチル-4,5-ジ-1,1-ジメチルプロピルイミダゾレートからなる群より選択される、請求項13に記載のイミダゾレート構造体。ジ-ストロンチウムテトラ2,4,5-トリス-t-ブチルイミダゾレート、ジ-ストロンチウムテトラ2-tert-ブチル-4,5-ジ-1,1-ジメチルプロピルイミダゾレート、ジ-ストロンチウムテトラ2-1,1-ジメチルブチル-4,5-ジ-tert-ブチルイミダゾレート、及びジ-ストロンチウムテトラ2-1,1-ジメチルブチル-4,5-ジ-1,1-ジメチルプロピルイミダゾレートからなる群より選択される、請求項13に記載のイミダゾレート構造体。各イミダゾレートのR13が独立して互いに選択される、請求項13に記載のイミダゾレート。1つのイミダゾレートのR13のうちの少なくとも1つが別のイミダゾレートのR13のうちの少なくとも1つに接合されて2つのイミダゾレートが結合される、請求項13に記載のイミダゾレート。請求項13に記載のイミダゾレート構造体の使用を含む、ALD又はCVDによる金属含有膜の堆積方法。0.001~1000Torrの反応器圧力及び0~1000°Cの温度を用いて、請求項13に記載のイミダゾレート構造体を水、アルコール、酸素、オゾン、亜酸化窒素、二酸化窒素、過酸化水素又はそれらの組み合わせからなる群より選択される酸化剤と反応させて、酸化バリウム、酸化ストロンチウム、酸化マグネシウム、酸化カルシウム又は酸化ラジウム及びそれらの混合物からなる群より選択される金属含有膜を成長させることにより金属含有膜を堆積させる方法。酸化バリウムの堆積量が>1Å/サイクルである、請求項20に記載の方法。酸化バリウムの堆積量が>1.5Å/サイクルである、請求項21に記載の方法。酸化バリウムの堆積量が>2Å/サイクルである、請求項22に記載の方法。酸化ストロンチウムの堆積量が>1Å/サイクルである、請求項20に記載の方法。酸化ストロンチウムの堆積量が>1.5Å/サイクルである、請求項24に記載の方法。酸化ストロンチウムの堆積量が>2Å/サイクルである、請求項25に記載の方法。請求項13に記載のBa及びSrイミダゾレート構造体を、チタンアルコキシド、チタンアルコキシド/ジケトネート、チタンシクロペンタジエニル、チタンアミド、チタンイミダゾレート及びそれらの混合物からなる群より選択されるチタン前駆体の交互パルスとALD又はパルス化CVDモードにおいて反応させてBST膜を成長させる方法。請求項13に記載のSrイミダゾレート構造体を、チタンアルコキシド、チタンアルコキシド/ジケトネート、チタンシクロペンタジエニル、チタンアミド、チタンイミダゾレート及びそれらの混合物からなる群より選択されるチタン前駆体の交互パルスとALD又はパルス化CVDモードにおいて反応させてSTO膜を成長させる方法。請求項13に記載のBaイミダゾレート構造体を、チタンアルコキシド、チタンアルコキシド/ジケトネート、チタンシクロペンタジエニル、チタンアミド、チタンイミダゾレート及びそれらの混合物からなる群より選択されるチタン前駆体の交互パルスとALD又はパルス化CVDモードにおいて反応させてBTO膜を成長させる方法。請求項13に記載のバリウムイミダゾレート構造体を、ストロンチウムケトイミネート、ストロンチウムジケトネート及びそれらの混合物からなる群より選択されるストロンチウム化合物、及びチタンアルコキシド、チタンアルコキシド/ジケトネート、チタンシクロペンタジエニル、チタンアミド及びそれらの混合物からなる群より選択されるチタン化合物と、ALD、CVD又はパルス化CVDにおいて反応させてBST膜を成長させる方法。請求項13に記載のイミダゾレート構造体を、HCl、HF、SiCl4、HBr及びそれらの混合物からなる群より選択されるハロゲン化物ガスとALD、CVD又はパルス化CVDモードにおいて反応させて、MX2式中、Xはハロゲン化物であり、MはBa、Sr、Mg、Ca、Ra及びそれらの混合物からなる群より選択されるを成長させる方法。n-ブチルリチウム、n-ヘキシルリチウム、sec-ブチルリチウム、tert-ブチルリチウム、リチウムジイソプロピルアミド、水素化カリウム、水素化ナトリウム、ナトリウム金属、カリウム金属、ナトリウムt-ブトキシド、カリウムt-ブトキシドからなる群より選択される金属試薬でイミダゾールを直接金属化し、次いで、得られた生成物を、アルカリ土類金属ヨウ化物、アルカリ土類金属アセテート、アルカリ土類金属カルボキシレート、アルカリ土類金属カルボネート、アルカリ土類金属ホルメート、アルカリ土類金属臭化物、アルカリ土類金属トリフルオロアセテート、アルカリ土類金属ヘキサフルオロアセチルアセトン、アルカリ土類金属トリフルオロアセチルアセトネート、アルカリ土類金属アセチルアセトネート、アルカリ土類金属ジイミン、アルカリ土類金属ケトイミン、アルカリ土類金属アミジネート、アルカリ土類金属グアニジネート及びそれらの混合物からなる群より選択される反応体と反応させることによって実施される、請求項13に記載のイミダゾレート構造体を合成する方法。アルカリ土類金属アミド、アルカリ土類金属フェノキシド、アルカリ土類金属ヒドロキシド、アルカリ土類金属アルキル、アルカリ土類金属アリール及びそれらの混合物からなる群より選択される試薬を用いてポリアルキル化イミダゾールを反応させることによる、請求項13に記載のイミダゾレート構造体を直接に合成する方法。イミダゾールをアンモニアの存在下でアルカリ土類金属と反応させることによる、請求項13に記載のイミダゾレート構造体を合成する方法。イミダゾールをアンモニアを含むアミンの存在下でアルカリ土類金属と反応させることによる、請求項13に記載のイミダゾレート構造体を合成する方法。ストロンチウムイミダゾレートと揮発性チタン源との混合物を含む、請求項11に記載のイミダゾレート。前記揮発性チタン源がイミダゾレート系チタン前駆体である、請求項36に記載のイミダゾレート。請求項36に記載の混合物を用いてSTO及びBSTからなる群より選択される誘電体膜を成長させて、ダイナミックランダムアクセスメモリDRAMのメモリセル及び高温測定デバイスからなる群より選択されるマイクロ電子デバイスを形成する方法。請求項13に記載のイミダゾレート構造体を用いて、不揮発性強誘電体マイクロ電子メモリデバイス、電子発光ディスプレイのためのディスプレイ蛍光体、高Tc超伝導デバイスからなる群より選択されるマイクロ電子デバイスを製造する方法。エーテル、アミノエーテル、アミド、エステル、芳香族又は炭化水素の溶剤からなる群より選択される溶剤中に溶解されたチタン源とともに請求項13に記載のバリウム又はストロンチウムイミダゾレート構造体を提供する工程、及び得られた溶液をDLIシステムによって供給して該得られた溶液の蒸気流を提供し、ALD又はCVDによって金属酸化物膜又は金属窒化物膜を成長させる工程を含む、ALD又はCVDによって金属酸化物膜又は金属窒化物膜を成長させる方法。ステンレス鋼容器内の請求項13に記載のイミダゾレート構造体。R1、R2及びR3のうち少なくとも2つが三次構造を有する、請求項1に記載のイミダゾール。現在、半導体産業におけるALDの主要な用途は、金属酸化物、例えば酸化ストロンチウム、酸化バリウム、及びペロブスカイト酸化物:チタン酸ストロンチウムSTO及びチタン酸バリウムBSTの成長である。しばしばこれらの方法は、深く穿孔された円筒形容積ビア内又は円柱状構造ピラー上に完全にコンフォーマルな膜を成長させることが必要となる。この場合、熱分解、又はコンフォーマル性を劣化させるCVD成分がないことが絶対に必要である。前駆体が熱分解する1つの主要メカニズムは、金属が配位結合するアニオン性配位子が分解し始めるときに生じる。このように、熱的に堅牢であるアニオンに配位結合された金属前駆体を形成することが強く望まれる。本開示の新規のイミダゾレート配位子アニオンは、高い熱安定性を有することが実証されている。また、蒸発相においてアニオン性配位子は、高い核性の化合物、例えば低揮発性又は不揮発性の四量体又はポリマーを形成するように多数の金属中心に配位結合することがないことが重要である。従って要約すると、アニオン性配位子は、比較的少数の、例えば1、2又は3つの金属中心に配位結合することが必要であり、熱的に高い耐劣化性を有している。しかしながら、高い熱安定性に対するこのような必要性にもかかわらず、前駆体はまた、ALD条件下で化学的に高反応性であることを必要とする。このような高安定性のアニオン性配位子を達成することはまた、この形式負電荷が配位子の構造によって安定化されることを必要とすることを意味する。本開示の新規イミダゾレートアニオンは、2つの窒素原子を含有する5員環芳香族アニオンであることによって、これらの負電荷を安定化する。これら2つの窒素原子の電気陰性度はまた、形式負電荷の安定性を高める。他の5員芳香環アニオン、例えばシクロペンタジエニル及びピロリルも存在するが、しかしこれらは、本開示のイミダゾレートアニオンほど安定ではない。シクロペンタジエニル環は5つの炭素原子だけを含有しており、そしてピロリル環は4つの炭素原子及び1つの窒素原子を含有している。また、配位子、つまりシクロペンタジエニル、ピロリル及びイミダゾールの相対酸性度は、それぞれ16.0、16.45、及び14.5であり、イミダゾールはこれらの3つのうちで最も強酸性であることを示す。このことは、その共役塩基、すなわちイミダゾレートアニオンはこれら3つのうちで最も安定であることを示唆する。また、大型の嵩高い基、例えばtert-ブチルをシクロペンタジエニル、ピロリル及びイミダゾレートアニオン上に置換するための実際の立体制限は3であることが予期される。このことは、このような置換型シクロペンタジエニル環が、水素だけで置換されたままの2つの環炭素を有し、そしてピロリルは水素だけで置換された1つの環炭素を有することを意味する。しかし、同様の三置換型イミダゾレート環は、水素だけを含有するこのような環炭素を有することはない。それというのも、その環炭素の3つ全てが、3つのtert-ブチルタイプの置換基で置換されるからである。理論によって縛られたくはないが、イミダゾレートアニオンの環上に水素置換基が存在しないと、これらのアニオンが、同等に置換されたシクロペンタジエニル又はピロリルアニオンよりも熱安定になると考えられる。アニオン性配位子の形状及び体積も重要である。なぜならば、その構造が大型の嵩高い基、例えばtert-ブチルを含有する場合、配位子に対する結合アクセスが3以下の金属中心に制限されるので、これらの嵩高い基は、結果として生じた金属錯体の核性が低くなることを保証することができる。本開示の新規イミダゾール配位子は、このような嵩高い基で容易に官能化されることが判っており、また、3以下の金属中心を結合できることにより、揮発性であり前駆体として極めて有用な金属錯体を形成することが実証されている。また、これらの特徴の他に、有機配位子を効率的に合成することができ、また副反応なしに純粋な生成物を生成することができれば、これも望ましい。配位子の合成が、その構造への種々異なる有機基の導入を正確に制御するのを可能にすることが望ましく、そしてこのことは、本開示のイミダゾール配位子で容易に達成される。こうして、具体的には三置換型のイミダゾール配位子がターゲットとされるならば、これを純粋な形態で容易に調製することができる一方、種々異なる置換基がよりランダムに分配されるような副生成物の形成が回避される。この後者の事例は、シクロペンタジエン配位子及びピロール配位子にとって、より一般的であり、その結果、異性体の混合物が生じ、これらの混合物はそれぞれの成分への高価な分離を必要とする。本開示の新規イミダゾール配位子は、種々異なる嵩高い基、例えばtert-ブチルで非対称に置換されると、唯1つの異性体として高い収率及び純度で合成できることが判っている。このことは、低融点の純粋な金属錯体又は液体を形成することに関して特に重要である。液体が非常に望ましい。それというのも、液体前駆体は固体前駆体よりも容易に蒸発させることができ、そして典型的には、直接液体噴射DLI供給のための溶液を形成するために溶剤中により可溶性であるからである。このような前駆体を合成することは典型的には、立体保護基で非対称に官能化される配位子を形成することを伴う。それというのも、この結果として非対称の金属錯体が生じ、この錯体は、非対称性が金属前駆体の結晶格子充填エネルギーを低下させることに起因して融点を低下させるからである。従って、配位子は所望の場合には、制御された効率的な形式で、効率的に非対称に官能化できることが好ましい。このことは、最終的にはイミダゾール環の4及び5環位を占めることになる嵩高いアルキル基で置換されたアルファ-ジケトンを先ず合成し、次いで、最終的にはイミダゾール環の2位を占めることになる嵩高いアルキル基で置換されたアルデヒドで、酢酸アンモニウムの存在においてアルファ-ジケトンを環化することによって、本開示の新規イミダゾレート配位子を合成する際に容易に達成することができる。このように、非対称なアルキル化を含む、イミダゾールの最終的な置換パターンが容易に制御される。非対称なアルキル化の一例が、図6及び8の比較において見いだされる。これらの図は、三置換型イミダゾールのストロンチウム錯体、すなわち、2,4,5-トリ-tert-ブチルイミダゾール及び2-tert-ブチル-4,5-ジ-1,1-ジメチルプロピルイミダゾールをそれぞれ示している。前者のイミダゾールは3つのtert-ブチル基で対称に置換されているのに対して、後者のイミダゾールは、2位が1つのtert-ブチル基で置換され、4及び5位が2つのtert-アミル基で置換されており、従って非対称である。図7及び9は、それぞれ図6及び8の構造に対する熱重量分析TGAの結果を示しており、図6の錯体は148°Cで溶融されることを示しているのに対して、図8の構造の融点は僅か103°Cである。図4及び10に示されたこれらの2つのイミダゾールのバリウム錯体は、融点をそれぞれ151°C図5に示すから65°C図11に示すに、より劇的に低下させることを示している。こうして、イミダゾール上の非対称三置換の効果は、融点が低下した金属錯体をもたらす。さらに、3つの置換基のそれぞれが唯一のものであると、一層低い融点を達成できることが予期される。加えて、より大型の非対称アルキル基を使用して、最終的な前駆体の融点を低下させることもできる。本発明の新規化合物は、アニオン性官能化イミダゾレート配位子を含んでおり、これらの配位子は、バリウム又はストロンチウム又はマグネシウム、ラジウム、又はカルシウムイオンに配位結合することにより、単量体又は二量体化合物を、これらの化合物のニュートラルな配位子付加体に加えてもたらす。これらの化合物は、例外的な熱安定性及びクリーンな蒸発特性を有している。これらの新規の錯体は、金属酸化物成長速度が1サイクル当たり>2オングストロームの例外的なALD性能を提供し、これにより、1ALDサイクル当たり1金属酸化物単分子層の成長を可能にすることも実証されている。加えて、これらの新しい前駆体から成長させられたALD金属酸化物は、堆積されたときのままの結晶性である。典型的には、ALD金属酸化物膜は堆積されたときのままの結晶性ではないので、十分な誘電率を示すことはない。従って、これらの膜は、結晶化が生じるための堆積温度よりも高い温度で熱アニーリングされる必要がある。このことは、付加的な処理時間を必要とし、膜がその上で成長させられるデバイスを、その性能を劣化させるおそれのある過剰な熱に曝すことになる。従って、堆積されたときのままの結晶性酸化膜を提供できることは、顕著な製造上の利点である。試験により、我々は、約10~16秒の前駆体パルス後に、酸化後にSrO単分子層を得るのに十分なストロンチウムが供給されることを見いだす。従って、図19に示すように、初めに吸着された層の効果的な飽和に対する良好な制御を素早く達成することができる。従って、本開示のイミダゾレート金属錯体は、例外的に高いALD堆積速度で金属酸化物を成長させる能力において、同等のシクロペンタジエニル又はピロリル金属前駆体とは対照的に独自のものである。図20に示されているような、ジ-ストロンチウムテトラ2-tert-ブチル-4,5-ジ-1,1-ジメチルプロピル及びオゾン試薬を使用して375°Cで成長させられるALDSrO膜のTEM分析は、金属酸化物原子の規則的な配列を明確に示している。これらの金属酸化物原子は、6.6nm当たり24グレイン=66/24=2.75オングストロームの間隔を置いて配置されており、この間隔は純粋001酸化ストロンチウムの単位格子次元と正確に相応する。加えて、この配列の下の非晶質層が結晶相にアニーリングされるとすると、これは約23の層をもたらすことにより、合計で2423=47のSrO層を提供することになるはずである。試験によれば、50ALDサイクルを用いると、このことは、ほぼ1つのSrO単分子層/サイクルという効果的な堆積を裏付ける。イミダゾレート環は、直接液体噴射DLIに好適な、高溶解度を有するより低融点の化合物をもたらすように非対称に置換することもできる。本開示に従って形成されたイミダゾール配位子である、配位子2,5-ジ-tert-ブチルイミダゾールの構造が図1に示されている。1つの実施態様では、本発明は、少なくとも2,5-位において嵩高い基bulkygroupRで置換された以下の式のイミダゾールであり、式中、R1及びR3は個々に、イミダゾールが脱プロトン化されてイミダゾレートアニオンを与えた後、それがη-5、η-4、η-3、η-2又はη-1結合において金属と結合できるような性質を前記イミダゾールに与えるのに十分な三次元の形態を有する嵩高い基であり、R2は嵩高い基であることができるか又は嵩高い基ではない基であることができる。R1、R2及びR3はまた、不飽和、例えば炭素-炭素二重結合又は炭素-炭素三重結合を含有する嵩高い基であることもできる。好ましくはイミダゾールは、2,4,5-トリ-tert-ブチルイミダゾール2-tert-ブチル-4,5-ジ-1,1-ジメチルプロピルイミダゾール2-tert-ブチル-4,5-ジ-1,1-ジメチルブチルイミダゾール2-tert-ブチル-4,5-ジ-1,1-ジメチルペンチルイミダゾール2-tert-ブチル-4,5-ジ-1,1-ジメチルヘキシルイミダゾール2-1,1-ジメチルプロピル-4,5-ジ-tert-ブチルイミダゾール2,4,5-トリ-1,1-ジメチルプロピルイミダゾール2-1,1-ジメチルプロピル-4,5-ジ-1,1-ジメチルブチルイミダゾール2-1,1-ジメチルプロピル-4,5-ジ-1,1-ジメチルペンチルイミダゾール2-1,1-ジメチルプロピル-4,5-ジ-1,1-ジメチルヘキシルイミダゾール2-1,1-ジメチルブチル-4,5-ジ-tert-ブチルイミダゾール2-1,1-ジメチルブチル-4,5-ジ-1,1-ジメチルプロピル2,4,5-トリ-1,1-ジメチルブチルイミダゾール2-1,1-ジメチルブチル-4,5-ジ-1,1-ジメチルペンチルイミダゾール2-1,1-ジメチルブチル-4,5-ジ-1,1-ジメチルヘキシルイミダゾール2-1,1-ジメチルペンチル-4,5-ジ-tert-ブチルイミダゾール2-1,1-ジメチルペンチル-4,5-ジ-1,1-ジメチルプロピルイミダゾール2-1,1-ジメチルペンチル-4,5-ジ-1,1-ジメチルブチルイミダゾール2,4,5-トリ-1,1-ジメチルペンチルイミダゾール2-1,1-ジメチルペンチル-4,5-ジ-1,1-ジメチルヘキシルイミダゾール2-1,1-ジメチルヘキシル-4,5-ジ-tert-ブチルイミダゾール2-1,1-ジメチルヘキシル-4,5-ジ-1,1-ジメチルプロピルイミダゾール2-1,1-ジメチルヘキシル-4,5-ジ-1,1-ジメチルブチルイミダゾール2-1,1-ジメチルヘキシル-4,5-ジ-1,1-ジメチルペンチルイミダゾール2,4,5-トリ-1,1-ジメチルヘキシルイミダゾール2,4-ジ-tert-ブチル-5-1,1-ジメチルプロピルイミダゾール2,5-ジ-tert-ブチル-4-1,1-ジメチルプロピルイミダゾール2,4-ジ-tert-ブチル-5-1,1-ジメチルブチルイミダゾール2,5-ジ-tert-ブチル-4-1,1-ジメチルブチルイミダゾール2,4-ジ-tert-ブチル-5-1,1-ジメチルペンチルイミダゾール2,5-ジ-tert-ブチル-4-1,1-ジメチルペンチルイミダゾール2,4-ジ-tert-ブチル-5-1,1-ジメチルヘキシルイミダゾール2,5-ジ-tert-ブチル-4-1,1-ジメチルヘキシルイミダゾール2-tert-ブチル-4-1,1-ジメチルプロピル-5-1,1-ジメチルブチルイミダゾール2-tert-ブチル-4-1,1-ジメチルブチル-5-1,1-ジメチルプロピルイミダゾール2-tert-ブチル-4-1,1-ジメチルプロピル-5-1,1-ジメチルペンチルイミダゾール2-tert-ブチル-4-1,1-ジメチルペンチル-5-1,1-ジメチルプロピルイミダゾール2-tert-ブチル-4-1,1-ジメチルプロピル-5-1,1-ジメチルヘキシルイミダゾール2-tert-ブチル-4-1,1-ジメチルヘキシル-5-1,1-ジメチルプロピルイミダゾール2-tert-ブチル-4-1,1-ジメチルペンチル-5-1,1-ジメチルブチルイミダゾール2-tert-ブチル-4-1,1-ジメチルブチル-5-1,1-ジメチルペンチルイミダゾール2-tert-ブチル-4-1,1-ジメチルペンチル-5-1,1-ジメチルヘキシルイミダゾール2-tert-ブチル-4-1,1-ジメチルヘキシル-5-1,1-ジメチルペンチルイミダゾール2-1,1-ジメチルプロピル-4-tert-ブチル-5-1,1-ジメチルプロピルイミダゾール2-1,1-ジメチルプロピル-4-1,1-ジメチルプロピル-5-tert-ブチル-イミダゾール2-1,1-ジメチルプロピル-4-tert-ブチル-5-1,1-ジメチルブチルイミダゾール2-1,1-ジメチルプロピル-4-1,1-ジメチルブチル-5-tert-ブチル-イミダゾール2-1,1-ジメチルプロピル-4-tert-ブチル-5-1,1-ジメチルペンチルイミダゾール2-1,1-ジメチルプロピル-4-1,1-ジメチルペンチル-5-tert-ブチル-イミダゾール2-1,1-ジメチルプロピル-4-tert-ブチル-5-1,1-ジメチルヘキシルイミダゾール2-1,1-ジメチルプロピル-4-1,1-ジメチルヘキシル-5-tert-ブチル-イミダゾール2,4-ジ-1,1-ジメチルプロピル-5-1,1-ジメチルブチルイミダゾール2,5-ジ-1,1-ジメチルプロピル-4-1,1-ジメチルブチルイミダゾール2,4-ジ-1,1-ジメチルプロピル-5-1,1-ジメチルペンチルイミダゾール2,5-ジ-1,1-ジメチルプロピル-4-1,1-ジメチルペンチルイミダゾール2,4-ジ-1,1-ジメチルプロピル-5-1,1-ジメチルヘキシルイミダゾール2,5-ジ-1,1-ジメチルプロピル-4-1,1-ジメチルヘキシルイミダゾール2-1,1-ジメチルプロピル-4-1,1-ジメチルペンチル-5-1,1-ジメチルブチルイミダゾール2-1,1-ジメチルプロピル-4-1,1-ジメチルブチル-5-1,1-ジメチルペンチルイミダゾール2-1,1-ジメチルプロピル-4-1,1-ジメチルペンチル-5-1,1-ジメチルヘキシルイミダゾール2-1,1-ジメチルプロピル-4-1,1-ジメチルヘキシル-5-1,1-ジメチルペンチルイミダゾール2-1,1-ジメチルブチル-4-tert-ブチル-5-1,1-ジメチルブチルイミダゾール2-1,1-ジメチルブチル-4-1,1-ジメチルブチル-5-tert-ブチル-イミダゾール2,4-ジ-1,1-ジメチルブチル-5-tert-ブチル-イミダゾール2,5-ジ-1,1-ジメチルブチル-4-tert-ブチル-イミダゾール2-1,1-ジメチルブチル-4-tert-ブチル-5-1,1-ジメチルペンチルイミダゾール2-1,1-ジメチルブチル-4-1,1-ジメチルペンチル-5-tert-ブチルイミダゾール2-1,1-ジメチルブチル-4-tert-ブチル-5-1,1-ジメチルヘキシルイミダゾール2-1,1-ジメチルブチル-4-1,1-ジメチルヘキシル-5-tert-ブチルイミダゾール2,4-ジ-1,1-ジメチルブチル-5-1,1-ジメチルプロピルイミダゾール2,5-ジ-1,1-ジメチルブチル-4-1,1-ジメチルプロピルイミダゾール2-1,1-ジメチルブチル-4-1,1-ジメチルプロピル-5-1,1-ジメチルペンチルイミダゾール2-1,1-ジメチルブチル-4-1,1-ジメチルペンチル-5-1,1-ジメチルプロピルイミダゾール2-1,1-ジメチルブチル-4-1,1-ジメチルプロピル-5-1,1-ジメチルヘキシルイミダゾール2-1,1-ジメチルブチル-4-1,1-ジメチルヘキシル-5-1,1-ジメチルプロピルイミダゾール2,4-1,1-ジメチルブチル-5-1,1-ジメチルブチルイミダゾール2,5-1,1-ジメチルブチル-4-1,1-ジメチルブチルイミダゾール2-1,1-ジメチルブチル-4-1,1-ジメチルペンチル-5-1,1-ジメチルヘキシルイミダゾール2-1,1-ジメチルブチル-4-1,1-ジメチルヘキシル-5-1,1-ジメチルペンチルイミダゾール2-1,1-ジメチルペンチル-4-tert-ブチル-5-1,1-ジメチルプロピルイミダゾール2-1,1-ジメチルペンチル-4-1,1-ジメチルプロピル-5-tert-ブチルイミダゾール2-1,1-ジメチルペンチル-4-tert-ブチル-5-1,1-ジメチルブチルイミダゾール2-1,1-ジメチルペンチル-4-1,1-ジメチルブチル-5-tert-ブチルイミダゾール2-1,1-ジメチルペンチル-4-tert-ブチル-5-1,1-ジメチルペンチルイミダゾール2-1,1-ジメチルペンチル-4-1,1-ジメチルペンチル-5-tert-ブチルイミダゾール2-1,1-ジメチルペンチル-4-tert-ブチル-5-1,1-ジメチルヘキシルイミダゾール2-1,1-ジメチルペンチル-4-1,1-ジメチルヘキシル-5-tert-ブチルイミダゾール2-1,1-ジメチルペンチル-4-1,1-ジメチルプロピル-5-1,1-ジメチルブチルイミダゾール2-1,1-ジメチルペンチル-4-1,1-ジメチルブチル-5-1,1-ジメチルプロピルイミダゾール2,4-ジ-1,1-ジメチルペンチル-5-1,1-ジメチルプロピルイミダゾール2,5-ジ-1,1-ジメチルペンチル-4-1,1-ジメチルプロピルイミダゾール2-1,1-ジメチルペンチル-4-1,1-ジメチルプロピル-5-1,1-ジメチルヘキシルイミダゾール2-1,1-ジメチルペンチル-4-1,1-ジメチルヘキシル-5-1,1-ジメチルプロピルイミダゾール2,4-1,1-ジメチルペンチル-5-1,1-ジメチルブチルイミダゾール2,5-1,1-ジメチルペンチル-4-1,1-ジメチルブチルイミダゾール2,4-1,1-ジメチルペンチル-5-1,1-ジメチルヘキシルイミダゾール2,5-1,1-ジメチルペンチル-4-1,1-ジメチルヘキシルイミダゾール2-1,1-ジメチルヘキシル-4-tert-ブチル-5-1,1-ジメチルプロピルイミダゾール2-1,1-ジメチルヘキシル-4-1,1-ジメチルプロピル-5-tert-ブチルイミダゾール2-1,1-ジメチルヘキシル-4-tert-ブチル-5-1,1-ジメチルブチルイミダゾール2-1,1-ジメチルヘキシル-4-1,1-ジメチルブチル-5-tert-ブチルイミダゾール2-1,1-ジメチルヘキシル-4-tert-ブチル-5-1,1-ジメチルペンチルイミダゾール2-1,1-ジメチルヘキシル-4-1,1-ジメチルペンチル-5-tert-ブチルイミダゾール2-1,1-ジメチルヘキシル-4-tert-ブチル-5-1,1-ジメチルヘキシルイミダゾール2-1,1-ジメチルヘキシル-4-1,1-ジメチルヘキシル-5-tert-ブチルイミダゾール2-1,1-ジメチルヘキシル-4-1,1-ジメチルプロピル-5-1,1-ジメチルブチルイミダゾール2-1,1-ジメチルヘキシル-4-1,1-ジメチルブチル-5-1,1-ジメチルプロピルイミダゾール2-1,1-ジメチルヘキシル-4-1,1-ジメチルプロピル-5-1,1-ジメチルペンチルイミダゾール2-1,1-ジメチルヘキシル-4-1,1-ジメチルペンチル-5-1,1-ジメチルプロピルイミダゾール2,4-ジ-1,1-ジメチルヘキシル-5-1,1-ジメチルプロピルイミダゾール2,5-ジ-1,1-ジメチルヘキシル-4-1,1-ジメチルプロピルイミダゾール2-1,1-ジメチルヘキシル-4-1,1-ジメチルペンチル-5-1,1-ジメチルブチルイミダゾール2-1,1-ジメチルヘキシル-4-1,1-ジメチルブチル-5-1,1-ジメチルペンチルイミダゾール2,4-ジ-1,1-ジメチルヘキシル-5-1,1-ジメチルペンチルイミダゾール2,5-ジ-1,1-ジメチルヘキシル-4-1,1-ジメチルペンチルイミダゾール2-1-メチルエチル-4,5-ジ-tert-ブチルイミダゾール2-1-メチルエチル-4,5-ジ1,1-ジメチルプロピルイミダゾール2-1-メチルエチル-4,5-ジ1,1-ジメチルブチルイミダゾール2-1-メチルエチル-4,5-ジ1,1-ジメチルペンチルイミダゾール2-1-メチルエチル-4,5-ジ1,1-ジメチルヘキシルイミダゾール2,4,5-トリ1-メチルエチルイミダゾール2-1-メチルエチル-4-tert-ブチル-5-1,1-ジメチルプロピルイミダゾール2-1-メチルエチル-4-1,1-ジメチルプロピル-5-tert-ブチルイミダゾール2-1-メチルエチル-4-1,1-ジメチルブチル-5-tert-ブチルイミダゾール2-1-メチルエチル-4-tert-ブチルイミダゾール-5-1,1-ジメチルブチルイミダゾール2-1-メチルエチル-4-1,1-ジメチルペンチル-5-tert-ブチルイミダゾール2-1-メチルエチル-4-tert-ブチルイミダゾール-5-1,1-ジメチルペンチルイミダゾール2-1-メチルエチル-4-1,1-ジメチルヘキシル-5-tert-ブチルイミダゾール2-1-メチルエチル-4-tert-ブチルイミダゾール-5-1,1-ジメチルヘキシルイミダゾール2-1-メチルエチル-4-1,1-ジメチルヘキシル-5-tert-ブチルイミダゾール2-1-メチルエチル-4-1,1-ジメチルプロピル-5-1,1-ジメチルブチルイミダゾール2-1-メチルエチル-4-1,1-ジメチルブチル-5-1,1-ジメチルプロピルイミダゾール2-1-メチルエチル-4-1,1-ジメチルプロピル-5-1,1-ジメチルペンチルイミダゾール2-1-メチルエチル-4-1,1-ジメチルペンチル-5-1,1-ジメチルプロピルイミダゾール2-1-メチルエチル-4-1,1-ジメチルプロピル-5-1,1-ジメチルヘキシルイミダゾール2-1-メチルエチル-4-1,1-ジメチルヘキシル-5-1,1-ジメチルプロピルイミダゾール2-1-メチルエチル-4-1,1-ジメチルペンチル-5-1,1-ジメチルブチルイミダゾール2-1-メチルエチル-4-1,1-ジメチルブチル-5-1,1-ジメチルペンチルイミダゾール2-1-メチルエチル-4-1,1-ジメチルペンチル-5-1,1-ジメチルヘキシルイミダゾール2-1-メチルエチル-4-1,1-ジメチルヘキシル-5-1,1-ジメチルペンチルイミダゾール2,4-ジ-tert-ブチル-5-1-メチルエチルイミダゾール2,5-ジ-tert-ブチル-4-1-メチルエチルイミダゾール2-tert-ブチル-4-1,1-ジメチルプロピル-5-1-メチルエチルイミダゾール2-tert-ブチル-4-1-メチルエチル-5-1,1-ジメチルブチルイミダゾール2-tert-ブチル-4-1,1-ジメチルブチル-5-1-メチルエチルイミダゾール2-tert-ブチル-4-1-メチルエチル-5-1,1-ジメチルペンチルイミダゾール2-tert-ブチル-4-1,1-ジメチルペンチル-5-1-メチルエチルイミダゾール2-tert-ブチル-4-1-メチルエチル-5-1,1-ジメチルヘキシルイミダゾール2-tert-ブチル-4-1,1-ジメチルヘキシル-5-1-メチルエチルイミダゾール2-1,1-ジメチルプロピル-4-tert-ブチル-5-1-メチルエチルイミダゾール2-1,1-ジメチルプロピル-4-1-メチルエチル-5-tert-ブチルイミダゾール2-1,1-ジメチルプロピル-4-tert-ブチル-5-1-メチルエチルイミダゾール2,4-ジ1,1-ジメチルプロピル-5-1-メチルエチルイミダゾール2,5-ジ1,1-ジメチルプロピル-4-1-メチルエチルイミダゾール2-1,1-ジメチルプロピル-4-1,1-ジメチルエチル-5-1,1-ジメチルブチルイミダゾール2-1,1-ジメチルプロピル-4-1,1-ジメチルブチル-5-1,1-ジメチルエチルイミダゾール2-1,1-ジメチルプロピル-4-1,1-ジメチルエチル-5-1,1-ジメチルペンチルイミダゾール2-1,1-ジメチルプロピル-4-1,1-ジメチルペンチル-5-1,1-ジメチルエチルイミダゾール2-1,1-ジメチルプロピル-4-1,1-ジメチルエチル-5-1,1-ジメチルヘキシルイミダゾール2-1,1-ジメチルプロピル-4-1,1-ジメチルヘキシル-5-1,1-ジメチルエチルイミダゾール2-1,1-ジメチルブチル-4-tert-ブチル-5-1-メチルエチルイミダゾール2-1,1-ジメチルブチル-4-1-メチルエチル-5-tert-ブチル-5-イミダゾール2-1,1-ジメチルブチル-4-1-メチルエチル-5-1,1-ジメチルプロピルイミダゾール2-1,1-ジメチルブチル-4-1,1-ジメチルプロピル-5-1-メチルエチルイミダゾール2-1,1-ジメチルブチル-4-1-メチルエチル-5-1,1-ジメチルブチルイミダゾール2-1,1-ジメチルブチル-4-1,1-ジメチルブチル-5-1-メチルエチルイミダゾール2-1,1-ジメチルブチル-4-1-メチルエチル-5-1,1-ジメチルペンチルイミダゾール2-1,1-ジメチルブチル-4-1,1-ジメチルペンチル-5-1-メチルエチルイミダゾール2-1,1-ジメチルブチル-4-1-メチルエチル-5-1,1-ジメチルヘキシルイミダゾール2-1,1-ジメチルブチル-4-1,1-ジメチルヘキシル-5-1-メチルエチルイミダゾール2-1,1-ジメチルペンチル-4-1,1-ジメチルエチル-5-tert-ブチルイミダゾール2-1,1-ジメチルペンチル-4-tert-ブチル-5-1-メチルエチルイミダゾール2-1,1-ジメチルペンチル-4-1,1-ジメチルエチル-5-tert-ブチルイミダゾール2-1,1-ジメチルペンチル-4-1,1-ジメチルプロピル-5-1,1-ジメチルエチルイミダゾール2-1,1-ジメチルペンチル-4-1,1-ジメチルエチル-5-1,1-ジメチルプロピル-5-イミダゾール2-1,1-ジメチルペンチル-4-1,1-ジメチルブチル-5-1,1-ジメチルエチルイミダゾール2-1,1-ジメチルペンチル-4-1,1-ジメチルエチル-5-1,1-ジメチルブチル-5-イミダゾール2-1,1-ジメチルペンチル-4-1,1-ジメチルブチル-5-1,1-ジメチルエチルイミダゾール2,4-ジ1,1-ジメチルペンチル-5-1,1-ジメチルエチルイミダゾール2,5-ジ1,1-ジメチルペンチル-4-1,1-ジメチルエチルイミダゾール2-1,1-ジメチルペンチル-4-1,1-ジメチルエチル-5-1,1-ジメチルヘキシル-5-イミダゾール2-1,1-ジメチルペンチル-4-1,1-ジメチルヘキシル-5-1,1-ジメチルエチルイミダゾール2-1,1-ジメチルヘキシル-4-tert-ブチル-5-1,1-ジメチルエチルイミダゾール2-1,1-ジメチルヘキシル-4-1,1-ジメチルエチル-5-tert-ブチルイミダゾール2-1,1-ジメチルヘキシル-4-1,1-ジメチルプロピル-5-1,1-ジメチルエチルイミダゾール2-1,1-ジメチルヘキシル-4-1,1-ジメチルエチル-5-1,1-ジメチルプロピルイミダゾール2-1,1-ジメチルヘキシル-4-1,1-ジメチルブチル-5-1-メチルエチルイミダゾール2-1,1-ジメチルヘキシル-4-1-メチルエチル-5-1,1-ジメチルブチル-5-イミダゾール2-1,1-ジメチルヘキシル-4-1,1-ジメチルペンチル-5-1-メチルエチルイミダゾール2-1,1-ジメチルヘキシル-4-1-メチルエチル-5-1,1-ジメチルペンチルイミダゾール2,4-ジ1,1-ジメチルヘキシル-5-1-メチルエチルイミダゾール2,5-ジ1,1-ジメチルヘキシル-4-1-メチルエチルイミダゾール2,4-1-メチルエチル-5-tert-ブチルイミダゾール2,5-1-メチルエチル-4-tert-ブチルイミダゾール2,4-1-メチルエチル-5-1,1-ジメチルプロピルイミダゾール2,5-1-メチルエチル-4-1,1-ジメチルプロピルイミダゾール2,4-1-メチルエチル-5-1,1-ジメチルブチルイミダゾール2,5-1-メチルエチル-4-1,1-ジメチルブチルイミダゾール2,4-1-メチルエチル-5-1,1-ジメチルペンチルイミダゾール2,5-1-メチルエチル-4-1,1-ジメチルペンチルイミダゾール2,4-1-メチルエチル-5-1,1-ジメチルヘキシルイミダゾール2,5-1-メチルエチル-4-1,1-ジメチルヘキシルイミダゾール2-1,2-ジメチルプロピル-4,5-ジ-tert-ブチルイミダゾール2-1,2-ジメチルプロピル-4,5-ジ-1,1-ジメチルプロピルイミダゾール2-1,2-ジメチルプロピル-4,5-ジ-1,1-ジメチルブチルイミダゾール2-1,2-ジメチルプロピル-4,5-ジ-1,1-ジメチルペンチルイミダゾール2-1,2-ジメチルプロピル-4,5-ジ-1,1-ジメチルヘキシルイミダゾール2-1,2-ジメチルプロピル-4,5-ジ-1-メチルエチルイミダゾール2-1,2-ジメチルプロピル-4-tert-ブチル-5-1,1-ジメチルプロピルイミダゾール2-1,2-ジメチルプロピル-4-1,1-ジメチルプロピル-5-tert-ブチルイミダゾール2-1,2-ジメチルプロピル-4-tert-ブチル-5-1,1-ジメチルブチルイミダゾール2-1,2-ジメチルプロピル-4-1,1-ジメチルプロピル-5-tert-ブチルイミダゾール2-1,2-ジメチルプロピル-4-tert-ブチル-5-1,1-ジメチルペンチルイミダゾール2-1,2-ジメチルプロピル-4-1,1-ジメチルペンチル-5-tert-ブチルイミダゾール2-1,2-ジメチルプロピル-4-tert-ブチル-5-1,1-ジメチルヘキシルイミダゾール2-1,2-ジメチルプロピル-4-1,1-ジメチルヘキシル-5-tert-ブチルイミダゾール2-1,2-ジメチルプロピル-4-1,1-ジメチルプロピル-5-1,1-ジメチルブチルイミダゾール2-1,2-ジメチルプロピル-4-1,1-ジメチルブチル-5-1,1-ジメチルプロピルイミダゾール2-1,2-ジメチルプロピル-4-1,1-ジメチルプロピル-5-1,1-ジメチルペンチルイミダゾール2-1,2-ジメチルプロピル-4-1,1-ジメチルペンチル-5-1,1-ジメチルプロピルイミダゾール2-1,2-ジメチルプロピル-4-1,1-ジメチルプロピル-5-1,1-ジメチルヘキシルイミダゾール2-1,2-ジメチルプロピル-4-1,1-ジメチルヘキシル-5-1,1-ジメチルプロピルイミダゾール2-1,2-ジメチルプロピル-4-1,1-ジメチルペンチル-5-1,1-ジメチルブチルイミダゾール2-1,2-ジメチルプロピル-4-1,1-ジメチルブチル-5-1,1-ジメチルペンチルイミダゾール2-1,2-ジメチルプロピル-4-1,1-ジメチルヘキシル-5-1,1-ジメチルブチルイミダゾール2-1,2-ジメチルプロピル-4-1,1-ジメチルブチル-5-1,1-ジメチルヘキシルイミダゾール2-1,2-ジメチルプロピル-4-tert-ブチル-5-1-メチルエチルイミダゾール2-1,2-ジメチルプロピル-4-1-メチルエチル-5-tert-ブチルイミダゾール2-1,2-ジメチルプロピル-4-tert-ブチル-5-1-メチルエチルイミダゾール2-1,2-ジメチルプロピル-4-1-メチルエチル-5-1,1-ジメチルプロピルイミダゾール2-1,2-ジメチルプロピル-4-1,1-ジメチルプロピル-1-メチルエチルイミダゾール2-1,2-ジメチルプロピル-4-1-メチルエチル-5-1,1-ジメチルブチルイミダゾール2-1,2-ジメチルプロピル-4-1,1-ジメチルブチル-1-メチルエチルイミダゾール2-1,2-ジメチルプロピル-4-1-メチルエチル-5-1,1-ジメチルペンチルイミダゾール2-1,2-ジメチルプロピル-4-1,1-ジメチルペンチル-5-1-メチルエチルイミダゾール2-1,2-ジメチルプロピル-4-1-メチルエチル-5-1,1-ジメチルヘキシルイミダゾール2-1,2-ジメチルプロピル-4-1,1-ジメチルヘキシル-5-1-メチルエチルイミダゾール2,4-ジ-tert-ブチル-5-1,2-ジメチルプロピルイミダゾール2,5-ジ-tert-ブチル-4-1,2-ジメチルプロピルイミダゾール2-tert-ブチル-4-1,1-ジメチルプロピル-5-1,2-ジメチルプロピルイミダゾール2-tert-ブチル-4-1,2-ジメチルプロピル-5-1,1-ジメチルプロピルイミダゾール2-tert-ブチル-4-1,1-ジメチルブチル-5-1,2-ジメチルプロピルイミダゾール2-tert-ブチル-4-1,2-ジメチルプロピル-5-1,1-ジメチルブチルイミダゾール2-tert-ブチル-4-1,1-ジメチルペンチル-5-1,2-ジメチルプロピルイミダゾール2-tert-ブチル-4-1,2-ジメチルプロピル-5-1,1-ジメチルペンチルイミダゾール2-tert-ブチル-4-1,1-ジメチルヘキシル-5-1,2-ジメチルプロピルイミダゾール2-tert-ブチル-4-1,2-ジメチルプロピル-5-1,1-ジメチルヘキシルイミダゾール2-tert-ブチル-4-1-メチルエチル-5-1,2-ジメチルプロピルイミダゾール2-tert-ブチル-4-1,2-ジメチルプロピル-5-1-メチルエチルイミダゾール2-1,1-ジメチルプロピル-4-tert-ブチル-5-1,2-ジメチルプロピルイミダゾール2-1,1-ジメチルプロピル-4-1,2-ジメチルプロピル-5-tert-ブチルイミダゾール2,4-1,1-ジメチルプロピル-5-1,2-ジメチルプロピルイミダゾール2,5-1,1-ジメチルプロピル-4-1,2-ジメチルプロピルイミダゾール2-1,1-ジメチルプロピル-4-1,2-ジメチルプロピル-5-1,1-ジメチルブチルイミダゾール2-1,1-ジメチルプロピル-4-1,1-ジメチルブチル-5-1,2-ジメチルプロピルイミダゾール2-1,1-ジメチルプロピル-4-1,2-ジメチルプロピル-5-1,1-ジメチルペンチルイミダゾール2-1,1-ジメチルプロピル-4-1,1-ジメチルペンチル-5-1,2-ジメチルプロピルイミダゾール2-1,1-ジメチルプロピル-4-1,2-ジメチルプロピル-5-1,1-ジメチルヘキシルイミダゾール2-1,1-ジメチルプロピル-4-1,1-ジメチルヘキシル-5-1,2-ジメチルプロピルイミダゾール2-1,1-ジメチルプロピル-4-1,2-ジメチルプロピル-5-1-メチルエチルイミダゾール2-1,1-ジメチルプロピル-4-1-メチルエチル-5-1,2-ジメチルプロピルイミダゾール2-1,1-ジメチルプロピル-4-tert-ブチル-5-1,2-ジメチルプロピルイミダゾール2-1,1-ジメチルブチル-4-1,2-ジメチルプロピル-5-tert-ブチルイミダゾール2-1,1-ジメチルブチル-4-tert-ブチル-5-1,2-ジメチルプロピルイミダゾール2-1,1-ジメチルブチル-4-1,2-ジメチルプロピル-5-1,1-ジメチルプロピルイミダゾール2-1,1-ジメチルブチル-4-1,1-ジメチルプロピル-5-1,2-ジメチルプロピルイミダゾール2,4-ジ1,1-ジメチルブチル-5-1,2-ジメチルプロピルイミダゾール2,5-ジ1,1-ジメチルブチル-4-1,2-ジメチルプロピルイミダゾール2-1,1-ジメチルブチル-4-1,1-ジメチルペンチル-5-1,2-ジメチルプロピルイミダゾール2-1,1-ジメチルブチル-4-1,2-ジメチルプロピル-5-1,1-ジメチルペンチル-5-イミダゾール2-1,1-ジメチルブチル-4-1,1-ジメチルヘキシル-5-1,2-ジメチルプロピルイミダゾール2-1,1-ジメチルブチル-4-1,2-ジメチルプロピル-5-1,1-ジメチルヘキシル-5-イミダゾール2-1,1-ジメチルブチル-4-1-メチルエチル-5-1,2-ジメチルプロピルイミダゾール2-1,1-ジメチルブチル-4-1,2-ジメチルプロピル-5-1-メチルエチル-5-イミダゾール2-1,1-ジメチルペンチル-4-tert-ブチル-5-1,2-ジメチルプロピルイミダゾール2-1,1-ジメチルペンチル-4-1,2-ジメチルプロピル-5-tert-ブチルイミダゾール2-1,1-ジメチルペンチル-4-1,2-ジメチルプロピル-5-1,1-ジメチルプロピルイミダゾール2-1,1-ジメチルペンチル-4-1,1-ジメチルプロピル-5-1,2-ジメチルプロピル-5-イミダゾール2-1,1-ジメチルペンチル-4-1,2-ジメチルプロピル-5-1,1-ジメチルブチルイミダゾール2,4-ジ1,1-ジメチルペンチル-5-1,2-ジメチルプロピルイミダゾール2,5-ジ1,1-ジメチルペンチル-4-1,2-ジメチルプロピルイミダゾール2-1,1-ジメチルペンチル-4-1,1-ジメチルヘキシル-5-1,2-ジメチルプロピルイミダゾール2-1,1-ジメチルペンチル-4-1,2-ジメチルプロピル-5-1,1-ジメチルヘキシルイミダゾール2-1,1-ジメチルペンチル-4-1-メチルエチル-5-1,2-ジメチルプロピルイミダゾール2-1,1-ジメチルペンチル-4-1,2-ジメチルプロピル-5-1-メチルエチルイミダゾール2-1,1-ジメチルヘキシル-4-1,2-ジメチルプロピル-5-tert-ブチルイミダゾール2-1,1-ジメチルヘキシル-4-tert-ブチル-5-1,2-ジメチルプロピルイミダゾール2-1,1-ジメチルヘキシル-4-1,2-ジメチルプロピル-5-1,1-ジメチルプロピルイミダゾール2-1,1-ジメチルヘキシル-4-1,1-ジメチルプロピル-5-1,2-ジメチルプロピルイミダゾール2-1,1-ジメチルヘキシル-4-1,2-ジメチルプロピル-5-1,1-ジメチルブチルイミダゾール2-1,1-ジメチルヘキシル-4-1,1-ジメチルブチル-5-1,2-ジメチルプロピルイミダゾール2-1,1-ジメチルヘキシル-4-1,2-ジメチルプロピル-5-1,1-ジメチルペンチルイミダゾール2-1,1-ジメチルヘキシル-4-1,1-ジメチルペンチル-5-1,2-ジメチルプロピルイミダゾール2,4-ジ1,1-ジメチルヘキシル-5-1,2-ジメチルプロピルイミダゾール2,5-ジ1,1-ジメチルヘキシル-4-1,2-ジメチルプロピルイミダゾール2-1,1-ジメチルヘキシル-4-1,2-ジメチルプロピル-5-1-メチルエチルイミダゾール2-1,1-ジメチルヘキシル-4-1-メチルエチル-5-1,2-ジメチルプロピルイミダゾール2-1-メチルエチル-4-tert-ブチル-5-1,2-ジメチルプロピルイミダゾール2-1-メチルエチル-4-1,2-ジメチルプロピル-5-tert-ブチル-イミダゾール2-1-メチルエチル-4-tert-ブチル-5-1,2-ジメチルプロピルイミダゾール2-1-メチルエチル-4-1,2-ジメチルプロピル-5-1,1-ジメチルプロピルイミダゾール2-1-メチルエチル-4-1,1-ジメチルプロピル-5-1,2-ジメチルプロピルイミダゾール2-1-メチルエチル-4-1,2-ジメチルプロピル-5-1,1-ジメチルブチルイミダゾール2-1-メチルエチル-4-1,1-ジメチルブチル-5-1,1-ジメチルプロピルイミダゾール2-1-メチルエチル-4-1,2-ジメチルプロピル-5-1,1-ジメチルペンチルイミダゾール2-1-メチルエチル-4-1,1-ジメチルペンチル-5-1,2-ジメチルプロピルイミダゾール2-1-メチルエチル-4-1,2-ジメチルプロピル-5-1,1-ジメチルヘキシルイミダゾール2-1-メチルエチル-4-1,1-ジメチルヘキシル-5-1,2-ジメチルプロピルイミダゾール2,4-ジ1-メチルエチル-5-1,2-ジメチルプロピルイミダゾール2,5-ジ1-メチルエチル-4-1,2-ジメチルプロピルイミダゾール2,4-ジ1,1-ジメチルプロピル-5-tert-ブチルイミダゾール2,5-ジ1,2-ジメチルプロピル-4-tert-ブチルイミダゾール2,4-ジ1,2-ジメチルプロピル-5-1,1-ジメチルプロピルイミダゾール2,5-ジ1,2-ジメチルプロピル-4-1,1-ジメチルプロピルイミダゾール2,4-ジ1,2-ジメチルプロピル-5-1,1-ジメチルブチルイミダゾール2,5-ジ1,2-ジメチルプロピル-4-1,1-ジメチルブチルイミダゾール2,4-ジ1,2-ジメチルプロピル-5-1,1-ジメチルペンチルイミダゾール2,5-ジ1,2-ジメチルプロピル-4-1,1-ジメチルペンチルイミダゾール2,4-ジ1,2-ジメチルプロピル-5-1,1-ジメチルヘキシルイミダゾール2,5-ジ1,2-ジメチルプロピル-4-1,1-ジメチルヘキシルイミダゾール2,4-ジ1,2-ジメチルプロピル-5-1-メチルエチルイミダゾール2,5-ジ1,2-ジメチルプロピル-4-1-メチルエチルイミダゾールである。好ましくは、イミダゾールは、2,4,5-トリ-tert-ブチルイミダゾール2-tert-ブチル-4,5-ジ-1,1-ジメチルプロピルイミダゾール2-tert-ブチル-4,5-ジ-1,1-ジメチルブチルイミダゾール2-tert-ブチル-4,5-ジ-1,1-ジメチルペンチルイミダゾール2-tert-ブチル-4,5-ジ-1,1-ジメチルヘキシルイミダゾール2-1,1-ジメチルプロピル-4,5-ジ-tert-ブチルイミダゾール2,4,5-トリ-1,1-ジメチルプロピルイミダゾール2-1,1-ジメチルプロピル-4,5-ジ-1,1-ジメチルブチルイミダゾール2-1,1-ジメチルプロピル-4,5-ジ-1,1-ジメチルペンチルイミダゾール2-1,1-ジメチルプロピル-4,5-ジ-1,1-ジメチルヘキシルイミダゾール2-1,1-ジメチルブチル-4,5-ジ-tert-ブチルイミダゾール2-1,1-ジメチルブチル-4,5-ジ-1,1-ジメチルプロピル2,4,5-トリ-1,1-ジメチルブチルイミダゾール2-1,1-ジメチルブチル-4,5-ジ-1,1-ジメチルペンチルイミダゾール2-1,1-ジメチルブチル-4,5-ジ-1,1-ジメチルヘキシルイミダゾール2-1,1-ジメチルペンチル-4,5-ジ-tert-ブチルイミダゾール2-1,1-ジメチルペンチル-4,5-ジ-1,1-ジメチルプロピルイミダゾール2-1,1-ジメチルペンチル-4,5-ジ-1,1-ジメチルブチルイミダゾール2,4,5-トリ-1,1-ジメチルペンチルイミダゾール2-1,1-ジメチルペンチル-4,5-ジ-1,1-ジメチルヘキシルイミダゾール2-1,1-ジメチルヘキシル-4,5-ジ-tert-ブチルイミダゾール2-1,1-ジメチルヘキシル-4,5-ジ-1,1-ジメチルプロピルイミダゾール2-1,1-ジメチルヘキシル-4,5-ジ-1,1-ジメチルブチルイミダゾール2-1,1-ジメチルヘキシル-4,5-ジ-1,1-ジメチルペンチルイミダゾール2,4,5-トリ-1,1-ジメチルヘキシルイミダゾール2,4-ジ-tert-ブチル-5-1,1-ジメチルプロピルイミダゾール2,5-ジ-tert-ブチル-4-1,1-ジメチルプロピルイミダゾール2,4-ジ-tert-ブチル-5-1,1-ジメチルブチルイミダゾール2,5-ジ-tert-ブチル-4-1,1-ジメチルブチルイミダゾール2,4-ジ-tert-ブチル-5-1,1-ジメチルペンチルイミダゾール2,5-ジ-tert-ブチル-4-1,1-ジメチルペンチルイミダゾール2,4-ジ-tert-ブチル-5-1,1-ジメチルヘキシルイミダゾール2,5-ジ-tert-ブチル-4-1,1-ジメチルヘキシルイミダゾール2-tert-ブチル-4-1,1-ジメチルプロピル-5-1,1-ジメチルブチルイミダゾール2-tert-ブチル-4-1,1-ジメチルブチル-5-1,1-ジメチルプロピルイミダゾール2-tert-ブチル-4-1,1-ジメチルプロピル-5-1,1-ジメチルペンチルイミダゾール2-tert-ブチル-4-1,1-ジメチルペンチル-5-1,1-ジメチルプロピルイミダゾール2-tert-ブチル-4-1,1-ジメチルプロピル-5-1,1-ジメチルヘキシルイミダゾール2-tert-ブチル-4-1,1-ジメチルヘキシル-5-1,1-ジメチルプロピルイミダゾール2-tert-ブチル-4-1,1-ジメチルペンチル-5-1,1-ジメチルブチルイミダゾール2-tert-ブチル-4-1,1-ジメチルブチル-5-1,1-ジメチルペンチルイミダゾール2-tert-ブチル-4-1,1-ジメチルペンチル-5-1,1-ジメチルヘキシルイミダゾール2-tert-ブチル-4-1,1-ジメチルヘキシル-5-1,1-ジメチルペンチルイミダゾール2-1,1-ジメチルプロピル-4-tert-ブチル-5-1,1-ジメチルプロピルイミダゾール2-1,1-ジメチルプロピル-4-1,1-ジメチルプロピル-5-tert-ブチル-イミダゾール2-1,1-ジメチルプロピル-4-tert-ブチル-5-1,1-ジメチルブチルイミダゾール2-1,1-ジメチルプロピル-4-1,1-ジメチルブチル-5-tert-ブチル-イミダゾール2-1,1-ジメチルプロピル-4-tert-ブチル-5-1,1-ジメチルペンチルイミダゾール2-1,1-ジメチルプロピル-4-1,1-ジメチルペンチル-5-tert-ブチル-イミダゾール2-1,1-ジメチルプロピル-4-tert-ブチル-5-1,1-ジメチルヘキシルイミダゾール2-1,1-ジメチルプロピル-4-1,1-ジメチルヘキシル-5-tert-ブチル-イミダゾール2,4-ジ-1,1-ジメチルプロピル-5-1,1-ジメチルブチルイミダゾール2,5-ジ-1,1-ジメチルプロピル-4-1,1-ジメチルブチルイミダゾール2,4-ジ-1,1-ジメチルプロピル-5-1,1-ジメチルペンチルイミダゾール2,5-ジ-1,1-ジメチルプロピル-4-1,1-ジメチルペンチルイミダゾール2,4-ジ-1,1-ジメチルプロピル-5-1,1-ジメチルヘキシルイミダゾール2,5-ジ-1,1-ジメチルプロピル-4-1,1-ジメチルヘキシルイミダゾール2-1,1-ジメチルプロピル-4-1,1-ジメチルペンチル-5-1,1-ジメチルブチルイミダゾール2-1,1-ジメチルプロピル-4-1,1-ジメチルブチル-5-1,1-ジメチルペンチルイミダゾール2-1,1-ジメチルプロピル-4-1,1-ジメチルペンチル-5-1,1-ジメチルヘキシルイミダゾール2-1,1-ジメチルプロピル-4-1,1-ジメチルヘキシル-5-1,1-ジメチルペンチルイミダゾール2-1,1-ジメチルブチル-4-tert-ブチル-5-1,1-ジメチルブチルイミダゾール2-1,1-ジメチルブチル-4-1,1-ジメチルブチル-5-tert-ブチル-イミダゾール2,4-ジ-1,1-ジメチルブチル-5-tert-ブチル-イミダゾール2,5-ジ-1,1-ジメチルブチル-4-tert-ブチル-イミダゾール2-1,1-ジメチルブチル-4-tert-ブチル-5-1,1-ジメチルペンチルイミダゾール2-1,1-ジメチルブチル-4-1,1-ジメチルペンチル-5-tert-ブチルイミダゾール2-1,1-ジメチルブチル-4-tert-ブチル-5-1,1-ジメチルヘキシルイミダゾール2-1,1-ジメチルブチル-4-1,1-ジメチルヘキシル-5-tert-ブチルイミダゾール2,4-ジ-1,1-ジメチルブチル-5-1,1-ジメチルプロピルイミダゾール2,5-ジ-1,1-ジメチルブチル-4-1,1-ジメチルプロピルイミダゾール2-1,1-ジメチルブチル-4-1,1-ジメチルプロピル-5-1,1-ジメチルペンチルイミダゾール2-1,1-ジメチルブチル-4-1,1-ジメチルペンチル-5-1,1-ジメチルプロピルイミダゾール2-1,1-ジメチルブチル-4-1,1-ジメチルプロピル-5-1,1-ジメチルヘキシルイミダゾール2-1,1-ジメチルブチル-4-1,1-ジメチルヘキシル-5-1,1-ジメチルプロピルイミダゾール2,4-1,1-ジメチルブチル-5-1,1-ジメチルブチルイミダゾール2,5-1,1-ジメチルブチル-4-1,1-ジメチルブチルイミダゾール2-1,1-ジメチルブチル-4-1,1-ジメチルペンチル-5-1,1-ジメチルヘキシルイミダゾール2-1,1-ジメチルブチル-4-1,1-ジメチルヘキシル-5-1,1-ジメチルペンチルイミダゾール2-1,1-ジメチルペンチル-4-tert-ブチル-5-1,1-ジメチルプロピルイミダゾール2-1,1-ジメチルペンチル-4-1,1-ジメチルプロピル-5-tert-ブチルイミダゾール2-1,1-ジメチルペンチル-4-tert-ブチル-5-1,1-ジメチルブチルイミダゾール2-1,1-ジメチルペンチル-4-1,1-ジメチルブチル-5-tert-ブチルイミダゾール2-1,1-ジメチルペンチル-4-tert-ブチル-5-1,1-ジメチルペンチルイミダゾール2-1,1-ジメチルペンチル-4-1,1-ジメチルペンチル-5-tert-ブチルイミダゾール2-1,1-ジメチルペンチル-4-tert-ブチル-5-1,1-ジメチルヘキシルイミダゾール2-1,1-ジメチルペンチル-4-1,1-ジメチルヘキシル-5-tert-ブチルイミダゾール2-1,1-ジメチルペンチル-4-1,1-ジメチルプロピル-5-1,1-ジメチルブチルイミダゾール2-1,1-ジメチルペンチル-4-1,1-ジメチルブチル-5-1,1-ジメチルプロピルイミダゾール2,4-ジ-1,1-ジメチルペンチル-5-1,1-ジメチルプロピルイミダゾール2,5-ジ-1,1-ジメチルペンチル-4-1,1-ジメチルプロピルイミダゾール2-1,1-ジメチルペンチル-4-1,1-ジメチルプロピル-5-1,1-ジメチルヘキシルイミダゾール2-1,1-ジメチルペンチル-4-1,1-ジメチルヘキシル-5-1,1-ジメチルプロピルイミダゾール2,4-1,1-ジメチルペンチル-5-1,1-ジメチルブチルイミダゾール2,5-1,1-ジメチルペンチル-4-1,1-ジメチルブチルイミダゾール2,4-1,1-ジメチルペンチル-5-1,1-ジメチルヘキシルイミダゾール2,5-1,1-ジメチルペンチル-4-1,1-ジメチルヘキシルイミダゾール2-1,1-ジメチルヘキシル-4-tert-ブチル-5-1,1-ジメチルプロピルイミダゾール2-1,1-ジメチルヘキシル-4-1,1-ジメチルプロピル-5-tert-ブチルイミダゾール2-1,1-ジメチルヘキシル-4-tert-ブチル-5-1,1-ジメチルブチルイミダゾール2-1,1-ジメチルヘキシル-4-1,1-ジメチルブチル-5-tert-ブチルイミダゾール2-1,1-ジメチルヘキシル-4-tert-ブチル-5-1,1-ジメチルペンチルイミダゾール2-1,1-ジメチルヘキシル-4-1,1-ジメチルペンチル-5-tert-ブチルイミダゾール2-1,1-ジメチルヘキシル-4-tert-ブチル-5-1,1-ジメチルヘキシルイミダゾール2-1,1-ジメチルヘキシル-4-1,1-ジメチルヘキシル-5-tert-ブチルイミダゾール2-1,1-ジメチルヘキシル-4-1,1-ジメチルプロピル-5-1,1-ジメチルブチルイミダゾール2-1,1-ジメチルヘキシル-4-1,1-ジメチルブチル-5-1,1-ジメチルプロピルイミダゾール2-1,1-ジメチルヘキシル-4-1,1-ジメチルプロピル-5-1,1-ジメチルペンチルイミダゾール2-1,1-ジメチルヘキシル-4-1,1-ジメチルペンチル-5-1,1-ジメチルプロピルイミダゾール2,4-ジ-1,1-ジメチルヘキシル-5-1,1-ジメチルプロピルイミダゾール2,5-ジ-1,1-ジメチルヘキシル-4-1,1-ジメチルプロピルイミダゾール2-1,1-ジメチルヘキシル-4-1,1-ジメチルペンチル-5-1,1-ジメチルブチルイミダゾール2-1,1-ジメチルヘキシル-4-1,1-ジメチルブチル-5-1,1-ジメチルペンチルイミダゾール2,4-ジ-1,1-ジメチルヘキシル-5-1,1-ジメチルペンチルイミダゾール2,5-ジ-1,1-ジメチルヘキシル-4-1,1-ジメチルペンチルイミダゾールである。好ましくは、イミダゾールは、2,4,5-トリ-tert-ブチルイミダゾール2-tert-ブチル-4,5-ジ-1,1-ジメチルプロピルイミダゾール2-1,1-ジメチルブチル-4,5-ジ-tert-ブチルイミダゾール2-1,1-ジメチルブチル-4,5-ジ-1,1-ジメチルプロピルイミダゾール2-tert-ブチル-4,5-ジ-1,1-ジメチルプロピルイミダゾール2-1,1-ジメチルプロピル-4,5-ジ1-メチル-1-エチルプロピルイミダゾール2-1,1-ジメチルブチル-4,5-ジ1-メチル-1-エチルプロピルイミダゾール2-1,1-ジメチルペンチル-4,5-ジ1-メチル-1-エチルプロピルイミダゾール2-1,1-ジメチルヘキシル-4,5-ジ1-メチル-1-エチルプロピルイミダゾール2-1,1-ジメチルヘキシル-4,5-ジ1-メチル-1-エチルプロピルイミダゾール2-1-メチルエチル-4,5-ジ1-メチル-1-エチルプロピルイミダゾール2,4,5-トリ1-メチル-1-エチルプロピルイミダゾール2,4-ジ-tert-ブチル-5-1-メチル-1-エチルプロピルイミダゾール2,5-ジ-tert-ブチル-4-1-メチル-1-エチルプロピルイミダゾール2-tert-ブチル-4-1,1-ジメチルプロピル-5-1-メチル-1-エチルプロピルイミダゾール2-tert-ブチル-5-1,1-ジメチルプロピル-4-1-メチル-1-エチルプロピルイミダゾール2-tert-ブチル-4-1,1-ジメチルブチル-5-1-メチル-1-エチルプロピルイミダゾール2-tert-ブチル-5-1,1-ジメチルブチル-4-1-メチル-1-エチルプロピルイミダゾール2-tert-ブチル-4-1,1-ジメチルペンチル-5-1-メチル-1-エチルプロピルイミダゾール2-tert-ブチル-5-1,1-ジメチルペンチル-4-1-メチル-1-エチルプロピルイミダゾール2-tert-ブチル-4-1,1-ジメチルヘキシル-5-1-メチル-1-エチルプロピルイミダゾール2-tert-ブチル-5-1,1-ジメチルヘキシル-4-1-メチル-1-エチルプロピルイミダゾール2-tert-ブチル-4-1-メチルプロピル-5-1-メチル-1-エチルプロピルイミダゾール2-tert-ブチル-5-1-メチルプロピル-4-1-メチル-1-エチルプロピルイミダゾール2-tert-ブチル-4-1,2-ジメチルプロピル-5-1-メチル-1-エチルプロピルイミダゾール2-tert-ブチル-5-1,2-ジメチルプロピル-4-1-メチル-1-エチルプロピルイミダゾール2-1,1-ジメチルプロピル-4-tert-ブチル-5-1-メチル-1-エチルプロピルイミダゾール2-1,1-ジメチルプロピル-5-tert-ブチル-4-1-メチル-1-エチルプロピルイミダゾール2,4-1,1-ジメチルプロピル-5-1-メチル-1-エチルプロピルイミダゾール2-1,1-ジメチルプロピル-4-1,1-ジメチルブチル-5-1-メチル-1-エチルプロピルイミダゾール2-1,1-ジメチルプロピル-5-1,1-ジメチルブチル-4-1-メチル-1-エチルプロピルイミダゾール2-1,1-ジメチルプロピル-4-1,1-ジメチルペンチル-5-1-メチル-1-エチルプロピルイミダゾール2-1,1-ジメチルプロピル-5-1,1-ジメチルペンチル-4-1-メチル-1-エチルプロピルイミダゾール2-1,1-ジメチルプロピル-4-1,1-ジメチルヘキシル-5-1-メチル-1-エチルプロピルイミダゾール2-1,1-ジメチルプロピル-5-1,1-ジメチルヘキシル-4-1-メチル-1-エチルプロピルイミダゾール2-1,1-ジメチルプロピル-4-1-メチルエチル-5-1-メチル-1-エチルプロピルイミダゾール2-1,1-ジメチルプロピル-5-1-メチルエチル-4-1-メチル-1-エチルプロピルイミダゾール2-1,1-ジメチルプロピル-4-1,2-ジメチルプロピル-5-1-メチル-1-エチルプロピルイミダゾール2-1,1-ジメチルプロピル-5-1,1-ジメチルプロピル-4-1-メチル-1-エチルプロピルイミダゾール2-1,1-ジメチルブチル-4-tert-ブチル-5-1-メチル-1-エチルプロピルイミダゾール2-1,1-ジメチルブチル-5-tert-ブチル-4-1-メチル-1-エチルプロピルイミダゾール2-1,1-ジメチルブチル-4-1,1-ジメチルプロピル-5-1-メチル-1-エチルプロピルイミダゾール2-1,1-ジメチルブチル-5-1,1-ジメチルプロピル-4-1-メチル-1-エチルプロピルイミダゾール2,4-ジ1,1-ジメチルブチル-5-1-メチル-1-エチルプロピルイミダゾール2,5-ジ1,1-ジメチルブチル-4-1-メチル-1-エチルプロピルイミダゾール2-1,1-ジメチルブチル-4-1,1-ジメチルペンチル-5-1-メチル-1-エチルプロピルイミダゾール2-1,1-ジメチルブチル-5-1,1-ジメチルペンチル-4-1-メチル-1-エチルプロピルイミダゾール2-1,1-ジメチルブチル-4-1,1-ジメチルヘキシル-5-1-メチル-1-エチルプロピルイミダゾール2-1,1-ジメチルブチル-5-1,1-ジメチルヘキシル-4-1-メチル-1-エチルプロピルイミダゾール2-1,1-ジメチルブチル-4-1-メチルエチル-5-1-メチル-1-エチルプロピルイミダゾール2-1,1-ジメチルブチル-5-1-メチルエチル-4-1-メチル-1-エチルプロピルイミダゾール2-1,1-ジメチルブチル-4-1,2-ジメチルプロピル-5-1-メチル-1-エチルプロピルイミダゾール2-1,1-ジメチルブチル-5-1,2-ジメチルプロピル-4-1-メチル-1-エチルプロピルイミダゾール2-1,1-ジメチルペンチル-4-tert-ブチル-5-1-メチル-1-エチルプロピルイミダゾール2-1,1-ジメチルペンチル-5-tert-ブチル-4-1-メチル-1-エチルプロピルイミダゾール2-1,1-ジメチルペンチル-4-1,1-ジメチルプロピル-5-1-メチル-1-エチルプロピルイミダゾール2-1,1-ジメチルペンチル-5-1,1-ジメチルプロピル-4-1-メチル-1-エチルプロピルイミダゾール2-1,1-ジメチルペンチル-4-1,1-ジメチルブチル-5-1-メチル-1-エチルプロピルイミダゾール2-1,1-ジメチルペンチル-5-1,1-ジメチルブチル-4-1-メチル-1-エチルプロピルイミダゾール2,4-ジ1,1-ジメチルペンチル-5-1-メチル-1-エチルプロピルイミダゾール2,5-ジ1,1-ジメチルペンチル-4-1-メチル-1-エチルプロピルイミダゾール2-1,1-ジメチルペンチル-4-1,1-ジメチルヘキシル-5-1-メチル-1-エチルプロピルイミダゾール2-1,1-ジメチルペンチル-5-1,1-ジメチルヘキシル-4-1-メチル-1-エチルプロピルイミダゾール2-1,1-ジメチルペンチル-4-1-メチルエチル-5-1-メチル-1-エチルプロピルイミダゾール2-1,1-ジメチルペンチル-5-1-メチルエチル-4-1-メチル-1-エチルプロピルイミダゾール2-1,1-ジメチルペンチル-4-1,2-ジメチルプロピル-5-1-メチル-1-エチルプロピルイミダゾール2-1,1-ジメチルペンチル-5-1,2-ジメチルプロピル-4-1-メチル-1-エチルプロピルイミダゾール2-1,1-ジメチルヘキシル-4-tert-ブチル-5-1-メチル-1-エチルプロピルイミダゾール2-1,1-ジメチルヘキシル-5-tert-ブチル-4-1-メチル-1-エチルプロピルイミダゾール2-1,1-ジメチルヘキシル-4-1,1-ジメチルプロピル-5-1-メチル-1-エチルプロピルイミダゾール2-1,1-ジメチルヘキシル-5-1,1-ジメチルプロピル-4-1-メチル-1-エチルプロピルイミダゾール2-1,1-ジメチルヘキシル-4-1,1-ジメチルブチル-5-1-メチル-1-エチルプロピルイミダゾール2-1,1-ジメチルヘキシル-5-1,1-ジメチルブチル-4-1-メチル-1-エチルプロピルイミダゾール2-1,1-ジメチルヘキシル-4-1,1-ジメチルペンチル-5-1-メチル-1-エチルプロピルイミダゾール2-1,1-ジメチルヘキシル-5-1,1-ジメチルペンチル-4-1-メチル-1-エチルプロピルイミダゾール2,4-1,1-ジメチルヘキシル-5-1-メチル-1-エチルプロピルイミダゾール2,5-1,1-ジメチルヘキシル-4-1-メチル-1-エチルプロピルイミダゾール2-1,1-ジメチルヘキシル-4-1-メチルエチル-5-1-メチル-1-エチルプロピルイミダゾール2-1,1-ジメチルヘキシル-5-1-メチルエチル-4-1-メチル-1-エチルプロピルイミダゾール2-1,1-ジメチルヘキシル-4-1,2-ジメチルプロピル-5-1-メチル-1-エチルプロピルイミダゾール2-1,1-ジメチルヘキシル-5-1,2-ジメチルプロピル-4-1-メチル-1-エチルプロピルイミダゾール2-1-メチルエチル-4-tert-ブチル-5-1-メチル-1-エチルプロピルイミダゾール2-1-メチルエチル-5-tert-ブチル-4-1-メチル-1-エチルプロピルイミダゾール2-1-メチルエチル-4-1,1-ジメチルプロピル-5-1-メチル-1-エチルプロピルイミダゾール2-1-メチルエチル-5-1,1-ジメチルプロピル-4-1-メチル-1-エチルプロピルイミダゾール2-1-メチルエチル-4-1,1-ジメチルブチル-5-1-メチル-1-エチルプロピルイミダゾール2-1-メチルエチル-5-1,1-ジメチルブチル-4-1-メチル-1-エチルプロピルイミダゾール2-1-メチルエチル-4-1,1-ジメチルペンチル-5-1-メチル-1-エチルプロピルイミダゾール2-1-メチルエチル-5-1,1-ジメチルペンチル-4-1-メチル-1-エチルプロピルイミダゾール2-1-メチルエチル-4-1,1-ジメチルヘキシル-5-1-メチル-1-エチルプロピルイミダゾール2-1-メチルエチル-5-1,1-ジメチルヘキシル-4-1-メチル-1-エチルプロピルイミダゾール2,4-ジ1-メチルエチル-5-1-メチル-1-エチルプロピルイミダゾール2,5-ジ1-メチルエチル-4-1-メチル-1-エチルプロピルイミダゾール2-1-メチルエチル-4-1,2-ジメチルプロピル-5-1-メチル-1-エチルプロピルイミダゾール2-1-メチルエチル-5-1,2-ジメチルプロピル-4-1-メチル-1-エチルプロピルイミダゾール2-1,2-ジメチルプロピル-4-tert-ブチル-5-1-メチル-1-エチルプロピルイミダゾール2-1,2-ジメチルプロピル-5-tert-ブチル-4-1-メチル-1-エチルプロピルイミダゾール2-1,2-ジメチルプロピル-4-1,1-ジメチルプロピル-5-1-メチル-1-エチルプロピルイミダゾール2-1,2-ジメチルプロピル-5-1,1-ジメチルプロピル-4-1-メチル-1-エチルプロピルイミダゾール2-1,2-ジメチルプロピル-4-1,1-ジメチルブチル-5-1-メチル-1-エチルプロピルイミダゾール2-1,2-ジメチルプロピル-5-1,1-ジメチルブチル-4-1-メチル-1-エチルプロピルイミダゾール2-1,2-ジメチルプロピル-4-1,1-ジメチルペンチル-5-1-メチル-1-エチルプロピルイミダゾール2-1,2-ジメチルプロピル-5-1,1-ジメチルペンチル-4-1-メチル-1-エチルプロピルイミダゾール2-1,2-ジメチルプロピル-4-1,1-ジメチルヘキシル-5-1-メチル-1-エチルプロピルイミダゾール2-1,2-ジメチルプロピル-5-1,1-ジメチルヘキシル-4-1-メチル-1-エチルプロピルイミダゾール2-1,2-ジメチルプロピル-4-1-メチルエチル-5-1-メチル-1-エチルプロピルイミダゾール2-1,2-ジメチルプロピル-5-1-メチルエチル-4-1-メチル-1-エチルプロピルイミダゾール2,4-1,2-ジメチルプロピル-5-1-メチル-1-エチルプロピルイミダゾール2,5-1,2-ジメチルプロピル-5-1-メチル-1-エチルプロピルイミダゾール2-1-メチル-1-エチルプロピル-4-tert-ブチル-5-1,1-ジメチルプロピルイミダゾール2-1-メチル-1-エチルプロピル-5-tert-ブチル-4-1,1-ジメチルプロピルイミダゾール2-1-メチル-1-エチルプロピル-4-tert-ブチル-5-1,1-ジメチルブチルイミダゾール2-1-メチル-1-エチルプロピル-5-tert-ブチル-4-1,1-ジメチルブチルイミダゾール2-1-メチル-1-エチルプロピル-4-tert-ブチル-5-1,1-ジメチルペンチルイミダゾール2-1-メチル-1-エチルプロピル-5-tert-ブチル-4-1,1-ジメチルペンチルイミダゾール2-1-メチル-1-エチルプロピル-4-tert-ブチル-5-1,1-ジメチルヘキシルイミダゾール2-1-メチル-1-エチルプロピル-5-tert-ブチル-4-1,1-ジメチルヘキシルイミダゾール2-1-メチル-1-エチルプロピル-4-1,1-ジメチルプロピル-5-ジメチルブチルイミダゾール2-1-メチル-1-エチルプロピル-4-1,1-ジメチルプロピル-5-ジメチルブチルイミダゾール2-1-メチル-1-エチルプロピル-4-1,1-ジメチルプロピル-5-ジメチルペンチルイミダゾール2-1-メチル-1-エチルプロピル-4-1,1-ジメチルプロピル-5-ジメチルペンチルイミダゾール2-1-メチル-1-エチルプロピル-4-1,1-ジメチルプロピル-5-ジメチルヘキシルイミダゾール2-1-メチル-1-エチルプロピル-4-1,1-ジメチルプロピル-5-ジメチルヘキシルイミダゾール2-1-メチル-1-エチルプロピル-4-ジメチルペンチル-5-1,1-ジメチルブチルイミダゾール2-1-メチル-1-エチルプロピル-5-ジメチルペンチル-4-1,1-ジメチルブチルイミダゾール2-1-メチル-1-エチルプロピル-4-ジメチルペンチル-5-1,1-ジメチルヘキシルイミダゾール2-1-メチル-1-エチルプロピル-5-ジメチルペンチル-4-1,1-ジメチルヘキシルイミダゾール2-1-メチル-1-エチルプロピル-4-tert-ブチル-5-1-メチルエチルイミダゾール2-1-メチル-1-エチルプロピル-5-tert-ブチル-4-1-メチルエチルイミダゾール2-1-メチル-1-エチルプロピル-4-1,1-ジメチルプロピル-5-1-メチルエチルイミダゾール2-1-メチル-1-エチルプロピル-5-1,1-ジメチルプロピル-4-1-メチルエチルイミダゾール2-1-メチル-1-エチルプロピル-4-1,1-ジメチルブチル-5-1-メチルエチルイミダゾール2-1-メチル-1-エチルプロピル-5-1,1-ジメチルブチル-4-1-メチルエチルイミダゾール2-1-メチル-1-エチルプロピル-4-1,1-ジメチルペンチル-5-1-メチルエチルイミダゾール2-1-メチル-1-エチルプロピル-5-1,1-ジメチルペンチル-4-1-メチルエチルイミダゾール2-1-メチル-1-エチルプロピル-4-1,1-ジメチルヘキシル-5-1-メチルエチルイミダゾール2-1-メチル-1-エチルプロピル-5-1,1-ジメチルヘキシル-4-1-メチルエチルイミダゾール2-1-メチル-1-エチルプロピル-4-tert-ブチル-5-1,2-ジメチルプロピルイミダゾール2-1-メチル-1-エチルプロピル-5-tert-ブチル-4-1,2-ジメチルプロピルイミダゾール2-1-メチル-1-エチルプロピル-4-tert-ブチル-5-1,2-ジメチルプロピルイミダゾール2-1-メチル-1-エチルプロピル-4-1,1-ジメチルプロピル-5-1,2-ジメチルプロピルイミダゾール2-1-メチル-1-エチルプロピル-5-1,1-ジメチルプロピル-4-1,2-ジメチルプロピルイミダゾール2-1-メチル-1-エチルプロピル-4-1,1-ジメチルブチル-5-1,2-ジメチルプロピルイミダゾール2-1-メチル-1-エチルプロピル-5-1,1-ジメチルブチル-4-1,2-ジメチルプロピルイミダゾール2-1-メチル-1-エチルプロピル-4-1,1-ジメチルペンチル-5-1,2-ジメチルプロピルイミダゾール2-1-メチル-1-エチルプロピル-5-1,1-ジメチルペンチル-4-1,2-ジメチルプロピルイミダゾール2-1-メチル-1-エチルプロピル-4-1,1-ジメチルヘキシル-5-1,2-ジメチルプロピルイミダゾール2-1-メチル-1-エチルプロピル-5-1,1-ジメチルヘキシル-4-1,2-ジメチルプロピルイミダゾール2-1-メチル-1-エチルプロピル-4-1-メチルエチル-5-1,2-ジメチルプロピルイミダゾール2-1-メチル-1-エチルプロピル-5-1-メチルエチル-4-1,2-ジメチルプロピルイミダゾール2,4-ジ1-メチル-1-エチルプロピル-5-tert-ブチルイミダゾール2,5-ジ1-メチル-1-エチルプロピル-4-tert-ブチルイミダゾール2,4-ジ1-メチル-1-エチルプロピル-5-1,1-ジメチルプロピルイミダゾール2,5-ジ1-メチル-1-エチルプロピル-4-1,1-ジメチルプロピルイミダゾール2,4-ジ1-メチル-1-エチルプロピル-5-1,1-ジメチルブチルイミダゾール2,5-ジ1-メチル-1-エチルプロピル-4-1,1-ジメチルブチルイミダゾール2,4-ジ1-メチル-1-エチルプロピル-5-1,1-ジメチルペンチルイミダゾール2,5-ジ1-メチル-1-エチルプロピル-4-1,1-ジメチルペンチルイミダゾール2,4-ジ1-メチル-1-エチルプロピル-5-1,1-ジメチルヘキシルイミダゾール2,5-ジ1-メチル-1-エチルプロピル-4-1,1-ジメチルヘキシルイミダゾール2,4-ジ1-メチル-1-エチルプロピル-5-1-メチルエチルイミダゾール2,5-ジ1-メチル-1-エチルプロピル-4-1-メチルエチルイミダゾール2,4-ジ1-メチル-1-エチルプロピル-5-1,2-ジメチルプロピルイミダゾール2,5-ジ1-メチル-1-エチルプロピル-4-1,2-ジメチルプロピルイミダゾール2-tert-ブチル-4,5-ジ-1-メチルプロピルイミダゾール2-1,1-ジメチルプロピル-4,5-ジ1-メチルプロピルイミダゾール2-1,1-ジメチルブチル-4,5-ジ1-メチルプロピルイミダゾール2-1,1-ジメチルペンチル-4,5-ジ1-メチルプロピルイミダゾール2-1,1-ジメチルヘキシル-4,5-ジ1-メチルプロピルイミダゾール2-1,1-ジメチルヘキシル-4,5-ジ1-メチルプロピルイミダゾール2-1-メチルエチル-4,5-ジ1-メチルプロピルイミダゾール2,4,5-トリ-1-メチルプロピルイミダゾール2,4-ジ-tert-ブチル-5-1-メチルプロピルイミダゾール2,5-ジ-tert-ブチル-4-1-メチルプロピルイミダゾール2-tert-ブチル-4-1,1-ジメチルプロピル-5-1-メチルプロピルイミダゾール2-tert-ブチル-5-1,1-ジメチルプロピル-4-1-メチルプロピルイミダゾール2-tert-ブチル-4-1,1-ジメチルブチル-5-1-メチルプロピルイミダゾール2-tert-ブチル-5-1,1-ジメチルブチル-4-1-メチルプロピルイミダゾール2-tert-ブチル-4-1,1-ジメチルペンチル-5-1-メチルプロピルイミダゾール2-tert-ブチル-5-1,1-ジメチルペンチル-4-1-メチルプロピルイミダゾール2-tert-ブチル-4-1,1-ジメチルヘキシル-5-1-メチルプロピルイミダゾール2-tert-ブチル-5-1,1-ジメチルヘキシル-4-1-メチルプロピルイミダゾール2-tert-ブチル-4-1-メチルプロピル-5-1-メチルプロピルイミダゾール2-tert-ブチル-5-1-メチルプロピル-4-1-メチルプロピルイミダゾール2-tert-ブチル-4-1,2-ジメチルプロピル-5-1-メチルプロピルイミダゾール2-tert-ブチル-5-1,2-ジメチルプロピル-4-1-メチルプロピルイミダゾール2-1,1-ジメチルプロピル-4-tert-ブチル-5-1-メチルプロピルイミダゾール2-1,1-ジメチルプロピル-5-tert-ブチル-4-1-メチルプロピルイミダゾール2,4-1,1-ジメチルプロピル-5-1-メチルプロピルイミダゾール2-1,1-ジメチルプロピル-4-1,1-ジメチルブチル-5-1-メチルプロピルイミダゾール2-1,1-ジメチルプロピル-5-1,1-ジメチルブチル-4-1-メチルプロピルイミダゾール2-1,1-ジメチルプロピル-4-1,1-ジメチルペンチル-5-1-メチルプロピルイミダゾール2-1,1-ジメチルプロピル-5-1,1-ジメチルペンチル-4-1-メチルプロピルイミダゾール2-1,1-ジメチルプロピル-4-1,1-ジメチルヘキシル-5-1-メチルプロピルイミダゾール2-1,1-ジメチルプロピル-5-1,1-ジメチルヘキシル-4-1-メチルプロピルイミダゾール2-1,1-ジメチルプロピル-4-1-メチルエチル-5-1-メチルプロピルイミダゾール2-1,1-ジメチルプロピル-5-1-メチルエチル-4-1-メチルプロピルイミダゾール2-1,1-ジメチルプロピル-4-1,2-ジメチルプロピル-5-1-メチルプロピルイミダゾール2-1,1-ジメチルプロピル-5-1,1-ジメチルプロピル-4-1-メチルプロピルイミダゾール2-1,1-ジメチルブチル-4-tert-ブチル-5-1-メチルプロピルイミダゾール2-1,1-ジメチルブチル-5-tert-ブチル-4-1-メチルプロピルイミダゾール2-1,1-ジメチルブチル-4-1,1-ジメチルプロピル-5-1-メチルプロピルイミダゾール2-1,1-ジメチルブチル-5-1,1-ジメチルプロピル-4-1-メチルプロピルイミダゾール2,4-ジ1,1-ジメチルブチル-5-1-メチルプロピルイミダゾール2,5-ジ1,1-ジメチルブチル-4-1-メチルプロピルイミダゾール2-1,1-ジメチルブチル-4-1,1-ジメチルペンチル-5-1-メチルプロピルイミダゾール2-1,1-ジメチルブチル-5-1,1-ジメチルペンチル-4-1-メチルプロピルイミダゾール2-1,1-ジメチルブチル-4-1,1-ジメチルヘキシル-5-1-メチルプロピルイミダゾール2-1,1-ジメチルブチル-5-1,1-ジメチルヘキシル-4-1-メチルプロピルイミダゾール2-1,1-ジメチルブチル-4-1-メチルエチル-5-1-メチルプロピルイミダゾール2-1,1-ジメチルブチル-5-1-メチルエチル-4-1-メチルプロピルイミダゾール2-1,1-ジメチルブチル-4-1,2-ジメチルプロピル-5-1-メチルプロピルイミダゾール2-1,1-ジメチルブチル-5-1,2-ジメチルプロピル-4-1-メチルプロピルイミダゾール2-1,1-ジメチルペンチル-4-tert-ブチル-5-1-メチルプロピルイミダゾール2-1,1-ジメチルペンチル5-tert-ブチル-4-1-メチルプロピルイミダゾール2-1,1-ジメチルペンチル-4-1,1-ジメチルプロピル-5-1-メチルプロピルイミダゾール2-1,1-ジメチルペンチル-5-1,1-ジメチルプロピル-4-1-メチルプロピルイミダゾール2-1,1-ジメチルペンチル-4-1,1-ジメチルブチル-5-1-メチルプロピルイミダゾール2-1,1-ジメチルペンチル-5-1,1-ジメチルブチル-4-1-メチルプロピルイミダゾール2,4-ジ1,1-ジメチルペンチル-5-1-メチルプロピルイミダゾール2,5-ジ1,1-ジメチルペンチル-4-1-メチルプロピルイミダゾール2-1,1-ジメチルペンチル-4-1,1-ジメチルヘキシル-5-1-メチルプロピルイミダゾール2-1,1-ジメチルペンチル-5-1,1-ジメチルヘキシル-4-1-メチルプロピルイミダゾール2-1,1-ジメチルペンチル-4-1-メチルエチル-5-1-メチルプロピルイミダゾール2-1,1-ジメチルペンチル-5-1-メチルエチル-4-1-メチルプロピルイミダゾール2-1,1-ジメチルペンチル-4-1,2-ジメチルプロピル-5-1-メチルプロピルイミダゾール2-1,1-ジメチルペンチル-5-1,2-ジメチルプロピル-4-1-メチルプロピルイミダゾール2-1,1-ジメチルヘキシル-4-tert-ブチル-5-1-メチルプロピルイミダゾール2-1,1-ジメチルヘキシル-5-tert-ブチル-4-1-メチルプロピルイミダゾール2-1,1-ジメチルヘキシル-4-1,1-ジメチルプロピル-5-1-メチルプロピルイミダゾール2-1,1-ジメチルヘキシル-5-1,1-ジメチルプロピル-4-1-メチルプロピルイミダゾール2-1,1-ジメチルヘキシル-4-1,1-ジメチルブチル-5-1-メチルプロピルイミダゾール2-1,1-ジメチルヘキシル-5-1,1-ジメチルブチル-4-1-メチルプロピルイミダゾール2-1,1-ジメチルヘキシル-4-1,1-ジメチルペンチル-5-1-メチルプロピルイミダゾール2-1,1-ジメチルヘキシル-5-1,1-ジメチルペンチル-4-1-メチルプロピルイミダゾール2,4-1,1-ジメチルヘキシル-5-1-メチルプロピルイミダゾール2,5-1,1-ジメチルヘキシル-4-1-メチルプロピルイミダゾール2-1,1-ジメチルヘキシル-4-1-メチルエチル-5-1-メチルプロピルイミダゾール2-1,1-ジメチルヘキシル-5-1-メチルエチル-4-1-メチルプロピルイミダゾール2-1,1-ジメチルヘキシル-4-1,2-ジメチルプロピル-5-1-メチルプロピルイミダゾール2-1,1-ジメチルヘキシル-5-1,2-ジメチルプロピル-4-1-メチルプロピルイミダゾール2-1-メチルエチル-4-tert-ブチル-5-1-メチルプロピルイミダゾール2-1-メチルエチル-5-tert-ブチル-4-1-メチルプロピルイミダゾール2-1-メチルエチル-4-1,1-ジメチルプロピル-5-1-メチルプロピルイミダゾール2-1-メチルエチル-5-1,1-ジメチルプロピル-4-1-メチルプロピルイミダゾール2-1-メチルエチル-4-1,1-ジメチルブチル-5-1-メチルプロピルイミダゾール2-1-メチルエチル-5-1,1-ジメチルブチル-4-1-メチルプロピルイミダゾール2-1-メチルエチル-4-1,1-ジメチルペンチル-5-1-メチルプロピルイミダゾール2-1-メチルエチル-5-1,1-ジメチルペンチル-4-1-メチルプロピルイミダゾール2-1-メチルエチル-4-1,1-ジメチルヘキシル-5-1-メチルプロピルイミダゾール2-1-メチルエチル-5-1,1-ジメチルヘキシル-4-1-メチルプロピルイミダゾール2,4-ジ1-メチルエチル-5-1-メチルプロピルイミダゾール2,5-ジ1-メチルエチル-4-1-メチルプロピルイミダゾール2-1-メチルエチル-4-1,2-ジメチルプロピル-5-1-メチルプロピルイミダゾール2-1-メチルエチル-5-1,2-ジメチルプロピル-4-1-メチルプロピルイミダゾール2-1,2-ジメチルプロピル-4-tert-ブチル-5-1-メチルプロピルイミダゾール2-1,2-ジメチルプロピル-5-tert-ブチル-4-1-メチルプロピルイミダゾール2-1,2-ジメチルプロピル-4-1,1-ジメチルプロピル-5-1-メチルプロピルイミダゾール2-1,2-ジメチルプロピル-5-1,1-ジメチルプロピル-4-1-メチルプロピルイミダゾール2-1,2-ジメチルプロピル-4-1,1-ジメチルブチル-5-1-メチルプロピルイミダゾール2-1,2-ジメチルプロピル-5-1,1-ジメチルブチル-4-1-メチルプロピルイミダゾール2-1,2-ジメチルプロピル-4-1,1-ジメチルペンチル-5-1-メチルプロピルイミダゾール2-1,2-ジメチルプロピル-5-1,1-ジメチルペンチル-4-1-メチルプロピルイミダゾール2-1,2-ジメチルプロピル-4-1,1-ジメチルヘキシル-5-1-メチルプロピルイミダゾール2-1,2-ジメチルプロピル-5-1,1-ジメチルヘキシル-4-1-メチルプロピルイミダゾール2-1,2-ジメチルプロピル-4-1-メチルエチル-5-1-メチルプロピルイミダゾール2-1,2-ジメチルプロピル-5-1-メチルエチル-4-1-メチルプロピルイミダゾール2,4-1,2-ジメチルプロピル-5-1-メチルプロピルイミダゾール2,5-1,2-ジメチルプロピル-4-1-メチルプロピルイミダゾール2-1-メチルプロピル-4-tert-ブチル-5-1,1-ジメチルプロピルイミダゾール2-1-メチルプロピル-5-tert-ブチル-4-1,1-ジメチルプロピルイミダゾール2-1-メチルプロピル-4-tert-ブチル-5-1,1-ジメチルブチルイミダゾール2-1-メチルプロピル-5-tert-ブチル-4-1,1-ジメチルブチルイミダゾール2-1-メチルプロピル-4-tert-ブチル-5-1,1-ジメチルペンチルイミダゾール2-1-メチルプロピル-5-tert-ブチル-4-1,1-ジメチルペンチルイミダゾール2-1-メチルプロピル-4-tert-ブチル-5-1,1-ジメチルヘキシルイミダゾール2-1-メチルプロピル-5-tert-ブチル-4-1,1-ジメチルヘキシルイミダゾール2-1-メチルプロピル-4-1,1-ジメチルプロピル-5-ジメチルブチルイミダゾール2-1-メチルプロピル-4-1,1-ジメチルプロピル-5-ジメチルブチルイミダゾール2-1-メチルプロピル-4-1,1-ジメチルプロピル-5-ジメチルペンチルイミダゾール2-1-メチルプロピル-4-1,1-ジメチルプロピル-5-ジメチルペンチルイミダゾール2-1-メチルプロピル-4-1,1-ジメチルプロピル-5-ジメチルヘキシルイミダゾール2-1-メチルプロピル-4-1,1-ジメチルプロピル-5-ジメチルヘキシルイミダゾール2-1-メチルプロピル-4-ジメチルペンチル-5-1,1-ジメチルブチルイミダゾール2-1-メチルプロピル-5-ジメチルペンチル-4-1,1-ジメチルブチルイミダゾール2-1-メチルプロピル-4-ジメチルペンチル-5-1,1-ジメチルヘキシルイミダゾール2-1-メチルプロピル-5-ジメチルペンチル-4-1,1-ジメチルヘキシルイミダゾール2-1-メチルプロピル-4-tert-ブチル-5-1-メチルエチルイミダゾール2-1-メチルプロピル-5-tert-ブチル-4-1-メチルエチルイミダゾール2-1-メチルプロピル-4-1,1-ジメチルプロピル-5-1-メチルエチルイミダゾール2-1-メチルプロピル-5-1,1-ジメチルプロピル-4-1-メチルエチルイミダゾール2-1-メチルプロピル-4-1,1-ジメチルブチル-5-1-メチルエチルイミダゾール2-1-メチルプロピル-5-1,1-ジメチルブチル-4-1-メチルエチルイミダゾール2-1-メチルプロピル-4-1,1-ジメチルペンチル-5-1-メチルエチルイミダゾール2-1-メチルプロピル-5-1,1-ジメチルペンチル-4-1-メチルエチルイミダゾール2-1-メチルプロピル-4-1,1-ジメチルヘキシル-5-1-メチルエチルイミダゾール2-1-メチルプロピル-5-1,1-ジメチルヘキシル-4-1-メチルエチルイミダゾール2-1-メチルプロピル-4-tert-ブチル-5-1,2-ジメチルプロピルイミダゾール2-1-メチルプロピル-5-tert-ブチル-4-1,2-ジメチルプロピルイミダゾール2-1-メチルプロピル-4-tert-ブチル-5-1,2-ジメチルプロピルイミダゾール2-1-メチルプロピル-4-1,1-ジメチルプロピル-5-1,2-ジメチルプロピルイミダゾール2-1-メチルプロピル-5-1,1-ジメチルプロピル-4-1,2-ジメチルプロピルイミダゾール2-1-メチルプロピル-4-1,1-ジメチルブチル-5-1,2-ジメチルプロピルイミダゾール2-1-メチルプロピル-5-1,1-ジメチルブチル-4-1,2-ジメチルプロピルイミダゾール2-1-メチルプロピル-4-1,1-ジメチルペンチル-5-1,2-ジメチルプロピルイミダゾール2-1-メチルプロピル-5-1,1-ジメチルペンチル-4-1,2-ジメチルプロピルイミダゾール2-1-メチルプロピル-4-1,1-ジメチルヘキシル-5-1,2-ジメチルプロピルイミダゾール2-1-メチルプロピル-5-1,1-ジメチルヘキシル-4-1,2-ジメチルプロピルイミダゾール2-1-メチルプロピル-4-1-メチルエチル-5-1,2-ジメチルプロピルイミダゾール2-1-メチルプロピル-5-1-メチルエチル-4-1,2-ジメチルプロピルイミダゾール2,4-ジ1-メチルプロピル-5-tert-ブチルイミダゾール2,5-ジ1-メチルプロピル-4-tert-ブチルイミダゾール2,4-ジ1-メチルプロピル-5-1,1-ジメチルプロピルイミダゾール2,5-ジ1-メチルプロピル-4-1,1-ジメチルプロピルイミダゾール2,4-ジ1-メチルプロピル-5-1,1-ジメチルブチルイミダゾール2,5-ジ1-メチルプロピル-4-1,1-ジメチルブチルイミダゾール2,4-ジ1-メチルプロピル-5-1,1-ジメチルペンチルイミダゾール2,5-ジ1-メチルプロピル-4-1,1-ジメチルペンチルイミダゾール2,4-ジ1-メチルプロピル-5-1,1-ジメチルヘキシルイミダゾール2,5-ジ1-メチルプロピル-4-1,1-ジメチルヘキシルイミダゾール2,4-ジ1-メチルプロピル-5-1-メチルエチルイミダゾール2,5-ジ1-メチルプロピル-4-1-メチルエチルイミダゾール2,4-ジ1-メチルプロピル-5-1,2-ジメチルプロピルイミダゾール2,5-ジ1-メチルプロピル-4-1,2-ジメチルプロピルイミダゾール2-tert-ブチル-4,5-ジ-1-メチルブチルイミダゾール2-1,1-ジメチルプロピル-4,5-ジ1-メチルブチルイミダゾール2-1,1-ジメチルブチル-4,5-ジ1-メチルブチルイミダゾール2-1,1-ジメチルペンチル-4,5-ジ1-メチルブチルイミダゾール2-1,1-ジメチルヘキシル-4,5-ジ1-メチルブチルイミダゾール2-1,1-ジメチルヘキシル-4,5-ジ1-メチルブチルイミダゾール2-1-メチルエチル-4,5-ジ1-メチルブチルイミダゾール2,4,5-トリ-1-メチルブチルイミダゾール2,4-ジ-tert-ブチル-5-1-メチルブチルイミダゾール2,5-ジ-tert-ブチル-4-1-メチルブチルイミダゾール2-tert-ブチル-4-1,1-ジメチルプロピル-5-1-メチルブチルイミダゾール2-tert-ブチル-5-1,1-ジメチルプロピル-4-1-メチルブチルイミダゾール2-tert-ブチル-4-1,1-ジメチルブチル-5-1-メチルブチルイミダゾール2-tert-ブチル-5-1,1-ジメチルブチル-4-1-メチルブチルイミダゾール2-tert-ブチル-4-1,1-ジメチルペンチル-5-1-メチルブチルイミダゾール2-tert-ブチル-5-1,1-ジメチルペンチル-4-1-メチルブチルイミダゾール2-tert-ブチル-4-1,1-ジメチルヘキシル-5-1-メチルブチルイミダゾール2-tert-ブチル-5-1,1-ジメチルヘキシル-4-1-メチルプロピルイミダゾール2-tert-ブチル-4-1-メチルブチル-5-1-メチルブチルイミダゾール2-tert-ブチル-5-1-メチルブチル-4-1-メチルブチルイミダゾール2-tert-ブチル-4-1,2-ジメチルプロピル-5-1-メチルブチルイミダゾール2-tert-ブチル-5-1,2-ジメチルプロピル-4-1-メチルブチルイミダゾール2-1,1-ジメチルプロピル-4-tert-ブチル-5-1-メチルブチルイミダゾール2-1,1-ジメチルプロピル-5-tert-ブチル-4-1-メチルブチルイミダゾール2,4-1,1-ジメチルプロピル-5-1-メチルブチルイミダゾール2-1,1-ジメチルプロピル-4-1,1-ジメチルブチル-5-1-メチルブチルイミダゾール2-1,1-ジメチルプロピル-5-1,1-ジメチルブチル-4-1-メチルブチルイミダゾール2-1,1-ジメチルプロピル-4-1,1-ジメチルペンチル-5-1-メチルブチルイミダゾール2-1,1-ジメチルプロピル-5-1,1-ジメチルペンチル-4-1-メチルブチルイミダゾール2-1,1-ジメチルプロピル-4-1,1-ジメチルヘキシル-5-1-メチルブチルイミダゾール2-1,1-ジメチルプロピル-5-1,1-ジメチルヘキシル-4-1-メチルブチルイミダゾール2-1,1-ジメチルプロピル-4-1-メチルエチル-5-1-メチルブチルイミダゾール2-1,1-ジメチルプロピル-5-1-メチルエチル-4-1-メチルブチルイミダゾール2-1,1-ジメチルプロピル-4-1,2-ジメチルプロピル-5-1-メチルブチルイミダゾール2-1,1-ジメチルプロピル-5-1,2-ジメチルプロピル-4-1-メチルブチルイミダゾール2-1,1-ジメチルブチル-4-tert-ブチル-5-1-メチルブチルイミダゾール2-1,1-ジメチルブチル-5-tert-ブチル-4-1-メチルブチルイミダゾール2-1,1-ジメチルブチル-4-1,1-ジメチルブチル-5-1-メチルブチルイミダゾール2-1,1-ジメチルブチル-5-1,1-ジメチルブチル-4-1-メチルブチルイミダゾール2,4-ジ1,1-ジメチルブチル-5-1-メチルブチルイミダゾール2,5-ジ1,1-ジメチルブチル-4-1-メチルブチルイミダゾール2-1,1-ジメチルブチル-4-1,1-ジメチルペンチル-5-1-メチルブチルイミダゾール2-1,1-ジメチルブチル-5-1,1-ジメチルペンチル-4-1-メチルブチルイミダゾール2-1,1-ジメチルブチル-4-1,1-ジメチルヘキシル-5-1-メチルブチルイミダゾール2-1,1-ジメチルブチル-5-1,1-ジメチルヘキシル-4-1-メチルブチルイミダゾール2-1,1-ジメチルブチル-4-1-メチルエチル-5-1-メチルブチルイミダゾール2-1,1-ジメチルブチル-5-1-メチルエチル-4-1-メチルブチルイミダゾール2-1,1-ジメチルブチル-4-1,2-ジメチルプロピル-5-1-メチルブチルイミダゾール2-1,1-ジメチルブチル-5-1,2-ジメチルプロピル-4-1-メチルブチルイミダゾール2-1,1-ジメチルペンチル-4-tert-ブチル-5-1-メチルブチルイミダゾール2-1,1-ジメチルペンチル-5-tert-ブチル-4-1-メチルブチルイミダゾール2-1,1-ジメチルペンチル-4-1,1-ジメチルプロピル-5-1-メチルブチルイミダゾール2-1,1-ジメチルペンチル-5-1,1-ジメチルプロピル-4-1-メチルブチルイミダゾール2-1,1-ジメチルペンチル-4-1,1-ジメチルブチル-5-1-メチルブチルイミダゾール2-1,1-ジメチルペンチル-5-1,1-ジメチルブチル-4-1-メチルブチルイミダゾール2,4-ジ1,1-ジメチルペンチル-5-1-メチルブチルイミダゾール2,5-ジ1,1-ジメチルペンチル-4-1-メチルブチルイミダゾール2-1,1-ジメチルペンチル-4-1,1-ジメチルヘキシル-5-1-メチルブチルイミダゾール2-1,1-ジメチルペンチル-5-1,1-ジメチルヘキシル-4-1-メチルブチルイミダゾール2-1,1-ジメチルペンチル-4-1-メチルエチル-5-1-メチルブチルイミダゾール2-1,1-ジメチルペンチル-5-1-メチルエチル-4-1-メチルブチルイミダゾール2-1,1-ジメチルペンチル-4-1,2-ジメチルプロピル-5-1-メチルブチルイミダゾール2-1,1-ジメチルペンチル-5-1,2-ジメチルプロピル-4-1-メチルブチルイミダゾール2-1,1-ジメチルヘキシル-4-tert-ブチル-5-1-メチルブチルイミダゾール2-1,1-ジメチルヘキシル-5-tert-ブチル-4-1-メチルブチルイミダゾール2-1,1-ジメチルヘキシル-4-1,1-ジメチルプロピル-5-1-メチルブチルイミダゾール2-1,1-ジメチルヘキシル-5-1,1-ジメチルプロピル-4-1-メチルブチルイミダゾール2-1,1-ジメチルヘキシル-4-1,1-ジメチルブチル-5-1-メチルブチルイミダゾール2-1,1-ジメチルヘキシル-5-1,1-ジメチルブチル-4-1-メチルブチルイミダゾール2-1,1-ジメチルヘキシル-4-1,1-ジメチルペンチル-5-1-メチルブチルイミダゾール2-1,1-ジメチルヘキシル-5-1,1-ジメチルペンチル-4-1-メチルブチルイミダゾール2,4-1,1-ジメチルヘキシル-5-1-メチルブチルイミダゾール2,5-1,1-ジメチルヘキシル-4-1-メチルブチルイミダゾール2-1,1-ジメチルヘキシル-4-1-メチルエチル-5-1-メチルブチルイミダゾール2-1,1-ジメチルヘキシル-5-1-メチルエチル-4-1-メチルブチルイミダゾール2-1,1-ジメチルヘキシル-4-1,2-ジメチルプロピル-5-1-メチルブチルイミダゾール2-1,1-ジメチルヘキシル-5-1,2-ジメチルプロピル-4-1-メチルブチルイミダゾール2-1-メチルエチル-4-tert-ブチル-5-1-メチルブチルイミダゾール2-1-メチルエチル-5-tert-ブチル-4-1-メチルブチルイミダゾール2-1-メチルエチル-4-1,1-ジメチルプロピル-5-1-メチルブチルイミダゾール2-1-メチルエチル-5-1,1-ジメチルプロピル-4-1-メチルブチルイミダゾール2-1-メチルエチル-4-1,1-ジメチルブチル-5-1-メチルブチルイミダゾール2-1-メチルエチル-5-1,1-ジメチルブチル-4-1-メチルブチルイミダゾール2-1-メチルエチル-4-1,1-ジメチルペンチル-5-1-メチルブチルイミダゾール2-1-メチルエチル-5-1,1-ジメチルペンチル-4-1-メチルブチルイミダゾール2-1-メチルエチル-4-1,1-ジメチルヘキシル-5-1-メチルブチルイミダゾール2-1-メチルエチル-5-1,1-ジメチルヘキシル-4-1-メチルブチルイミダゾール2,4-ジ1-メチルエチル-5-1-メチルブチルイミダゾール2,5-ジ1-メチルエチル-4-1-メチルブチルイミダゾール2-1-メチルエチル-4-1,2-ジメチルプロピル-5-1-メチルプブチルイミダゾール2-1-メチルエチル-5-1,2-ジメチルプロピル-4-1-メチルブチルイミダゾール2-1,2-ジメチルプロピル-4-tert-ブチル-5-1-メチルブチルイミダゾール2-1,2-ジメチルプロピル-5-tert-ブチル-4-1-メチルブチルイミダゾール2-1,2-ジメチルプロピル-4-1,1-ジメチルプロピル-5-1-メチルブチルイミダゾール2-1,2-ジメチルプロピル-5-1,1-ジメチルプロピル-4-1-メチルブチルイミダゾール2-1,2-ジメチルプロピル-4-1,1-ジメチルブチル-5-1-メチルブチルイミダゾール2-1,2-ジメチルプロピル-5-1,1-ジメチルブチル-4-1-メチルブチルイミダゾール2-1,2-ジメチルプロピル-4-1,1-ジメチルペンチル-5-1-メチルブチルイミダゾール2-1,2-ジメチルプロピル-5-1,1-ジメチルペンチル-4-1-メチルブチルイミダゾール2-1,2-ジメチルプロピル-4-1,1-ジメチルヘキシル-5-1-メチルブチルイミダゾール2-1,2-ジメチルプロピル-5-1,1-ジメチルヘキシル-4-1-メチルブチルイミダゾール2-1,2-ジメチルプロピル-4-1-メチルエチル-5-1-メチルブチルイミダゾール2-1,2-ジメチルプロピル-5-1-メチルエチル-4-1-メチルブチルイミダゾール2,4-1,2-ジメチルプロピル-5-1-メチルブチルイミダゾール2,5-1,2-ジメチルプロピル-4-1-メチルブチルイミダゾール2-1-メチルブチル-4-tert-ブチル-5-1,1-ジメチルプロピルイミダゾール2-1-メチルブチル-5-tert-ブチル-4-1,1-ジメチルプロピルイミダゾール2-1-メチルブチル-4-tert-ブチル-5-1,1-ジメチルブチルイミダゾール2-1-メチルブチル-5-tert-ブチル-4-1,1-ジメチルブチルイミダゾール2-1-メチルブチル-4-tert-ブチル-5-1,1-ジメチルペンチルイミダゾール2-1-メチルブチル-5-tert-ブチル-4-1,1-ジメチルペンチルイミダゾール2-1-メチルブチル-4-tert-ブチル-5-1,1-ジメチルヘキシルイミダゾール2-1-メチルブチル-5-tert-ブチル-4-1,1-ジメチルヘキシルイミダゾール2-1-メチルブチル-4-1,1-ジメチルプロピル-5-ジメチルブチルイミダゾール2-1-メチルブチル-4-1,1-ジメチルプロピル-5-ジメチルブチルイミダゾール2-1-メチルブチル-4-1,1-ジメチルプロピル-5-ジメチルペンチルイミダゾール2-1-メチルブチル-4-1,1-ジメチルプロピル-5-ジメチルペンチルイミダゾール2-1-メチルブチル-4-1,1-ジメチルプロピル-5-ジメチルヘキシルイミダゾール2-1-メチルブチル-4-1,1-ジメチルプロピル-5-ジメチルヘキシルイミダゾール2-1-メチルブチル-4-ジメチルペンチル-5-1,1-ジメチルブチルイミダゾール2-1-メチルブチル-5-ジメチルペンチル-4-1,1-ジメチルブチルイミダゾール2-1-メチルブチル-4-ジメチルペンチル-5-1,1-ジメチルヘキシルイミダゾール2-1-メチルブチル-5-ジメチルペンチル-4-1,1-ジメチルヘキシルイミダゾール2-1-メチルブチル-4-tert-ブチル-5-1-メチルエチルイミダゾール2-1-メチルブチル-5-tert-ブチル-4-1-メチルエチルイミダゾール2-1-メチルブチル-4-1,1-ジメチルプロピル-5-1-メチルエチルイミダゾール2-1-メチルブチル-5-1,1-ジメチルプロピル-4-1-メチルエチルイミダゾール2-1-メチルブチル-4-1,1-ジメチルブチル-5-1-メチルエチルイミダゾール2-1-メチルブチル-5-1,1-ジメチルブチル-4-1-メチルエチルイミダゾール2-1-メチルブチル-4-1,1-ジメチルペンチル-5-1-メチルエチルイミダゾール2-1-メチルブチル-5-1,1-ジメチルペンチル-4-1-メチルエチルイミダゾール2-1-メチルブチル-4-1,1-ジメチルヘキシル-5-1-メチルエチルイミダゾール2-1-メチルブチル-5-1,1-ジメチルヘキシル-4-1-メチルエチルイミダゾール2-1-メチルブチル-4-tert-ブチル-5-1,2-ジメチルプロピルイミダゾール2-1-メチルブチル-5-tert-ブチル-4-1,2-ジメチルプロピルイミダゾール2-1-メチルブチル-4-tert-ブチル-5-1,2-ジメチルプロピルイミダゾール2-1-メチルブチル-4-1,1-ジメチルプロピル-5-1,2-ジメチルプロピルイミダゾール2-1-メチルブチル-5-1,1-ジメチルプロピル-4-1,2-ジメチルプロピルイミダゾール2-1-メチルブチル-4-1,1-ジメチルブチル-5-1,2-ジメチルプロピルイミダゾール2-1-メチルブチル-5-1,1-ジメチルブチル-4-1,2-ジメチルプロピルイミダゾール2-1-メチルブチル-4-1,1-ジメチルペンチル-5-1,2-ジメチルプロピルイミダゾール2-1-メチルブチル-5-1,1-ジメチルペンチル-4-1,2-ジメチルプロピルイミダゾール2-1-メチルブチル-4-1,1-ジメチルヘキシル-5-1,2-ジメチルプロピルイミダゾール2-1-メチルブチル-5-1,1-ジメチルヘキシル-4-1,2-ジメチルプロピルイミダゾール2-1-メチルブチル-4-1-メチルエチル-5-1,2-ジメチルプロピルイミダゾール2-1-メチルブチル-5-1-メチルエチル-4-1,2-ジメチルプロピルイミダゾール2,4-ジ1-メチルブチル-5-tert-ブチルイミダゾール2,5-ジ1-メチルブチル-4-tert-ブチルイミダゾール2,4-ジ1-メチルブチル-5-1,1-ジメチルプロピルイミダゾール2,5-ジ1-メチルブチル-4-1,1-ジメチルプロピルイミダゾール2,4-ジ1-メチルブチル-5-1,1-ジメチルブチルイミダゾール2,5-ジ1-メチルブチル-4-1,1-ジメチルブチルイミダゾール2,4-ジ1-メチルブチル-5-1,1-ジメチルペンチルイミダゾール2,5-ジ1-メチルブチル-4-1,1-ジメチルペンチルイミダゾール2,4-ジ1-メチルブチル-5-1,1-ジメチルヘキシルイミダゾール2,5-ジ1-メチルブチル-4-1,1-ジメチルヘキシルイミダゾール2,4-ジ1-メチルブチル-5-1-メチルエチルイミダゾール2,5-ジ1-メチルブチル-4-1-メチルエチルイミダゾール2,4-ジ1-メチルブチル-5-1,2-ジメチルプロピルイミダゾール2,5-ジ1-メチルブチル-4-1,2-ジメチルプロピルイミダゾールである。さらに好ましくは、イミダゾールは、2-tert-ブチル-4,5-ジ-1-メチル-1-エチルプロピルイミダゾール2-1,1-ジメチルプロピル-4,5-ジ1-メチル-1-エチルプロピルイミダゾール2-1,1-ジメチルブチル-4,5-ジ1-メチル-1-エチルプロピルイミダゾール2-1,1-ジメチルペンチル-4,5-ジ1-メチル-1-エチルプロピルイミダゾール2-1,1-ジメチルヘキシル-4,5-ジ1-メチル-1-エチルプロピルイミダゾール2-1,1-ジメチルヘキシル-4,5-ジ1-メチル-1-エチルプロピルイミダゾール2-1-メチルエチル-4,5-ジ1-メチル-1-エチルプロピルイミダゾール2,4,5-トリ1-メチル-1-エチルプロピルイミダゾール2,4-ジ-tert-ブチル-5-1-メチル-1-エチルプロピルイミダゾール2,5-ジ-tert-ブチル-4-1-メチル-1-エチルプロピルイミダゾール2-tert-ブチル-4-1,1-ジメチルプロピル-5-1-メチル-1-エチルプロピルイミダゾール2-tert-ブチル-5-1,1-ジメチルプロピル-4-1-メチル-1-エチルプロピルイミダゾール2-tert-ブチル-4-1,1-ジメチルブチル-5-1-メチル-1-エチルプロピルイミダゾール2-tert-ブチル-5-1,1-ジメチルブチル-4-1-メチル-1-エチルプロピルイミダゾール2-tert-ブチル-4-1,1-ジメチルペンチル-5-1-メチル-1-エチルプロピルイミダゾール2-tert-ブチル-5-1,1-ジメチルペンチル-4-1-メチル-1-エチルプロピルイミダゾール2-tert-ブチル-4-1,1-ジメチルヘキシル-5-1-メチル-1-エチルプロピルイミダゾール2-tert-ブチル-5-1,1-ジメチルヘキシル-4-1-メチル-1-エチルプロピルイミダゾール2-1,1-ジメチルプロピル-4-tert-ブチル-5-1-メチル-1-エチルプロピルイミダゾール2-1,1-ジメチルプロピル-5-tert-ブチル-4-1-メチル-1-エチルプロピルイミダゾール2,4-1,1-ジメチルプロピル-5-1-メチル-1-エチルプロピルイミダゾール2-1,1-ジメチルプロピル-4-1,1-ジメチルブチル-5-1-メチル-1-エチルプロピルイミダゾール2-1,1-ジメチルプロピル-5-1,1-ジメチルブチル-4-1-メチル-1-エチルプロピルイミダゾール2-1,1-ジメチルプロピル-4-1,1-ジメチルペンチル-5-1-メチル-1-エチルプロピルイミダゾール2-1,1-ジメチルプロピル-5-1,1-ジメチルペンチル-4-1-メチル-1-エチルプロピルイミダゾール2-1,1-ジメチルプロピル-4-1,1-ジメチルヘキシル-5-1-メチル-1-エチルプロピルイミダゾール2-1,1-ジメチルプロピル-5-1,1-ジメチルヘキシル-4-1-メチル-1-エチルプロピルイミダゾール2-1,1-ジメチルプロピル-4-1-メチルエチル-5-1-メチル-1-エチルプロピルイミダゾール2-1,1-ジメチルプロピル-5-1-メチルエチル-4-1-メチル-1-エチルプロピルイミダゾール2-1,1-ジメチルプロピル-4-1,2-ジメチルプロピル-5-1-メチル-1-エチルプロピルイミダゾール2-1,1-ジメチルプロピル-5-1,1-ジメチルプロピル-4-1-メチル-1-エチルプロピルイミダゾール2-1,1-ジメチルブチル-4-tert-ブチル-5-1-メチル-1-エチルプロピルイミダゾール2-1,1-ジメチルブチル-5-tert-ブチル-4-1-メチル-1-エチルプロピルイミダゾール2-1,1-ジメチルブチル-4-1,1-ジメチルプロピル-5-1-メチル-1-エチルプロピルイミダゾール2-1,1-ジメチルブチル-5-1,1-ジメチルプロピル-4-1-メチル-1-エチルプロピルイミダゾール2,4-ジ1,1-ジメチルブチル-5-1-メチル-1-エチルプロピルイミダゾール2,5-ジ1,1-ジメチルブチル-4-1-メチル-1-エチルプロピルイミダゾール2-1,1-ジメチルブチル-4-1,1-ジメチルペンチル-5-1-メチル-1-エチルプロピルイミダゾール2-1,1-ジメチルブチル-5-1,1-ジメチルペンチル-4-1-メチル-1-エチルプロピルイミダゾール2-1,1-ジメチルブチル-4-1,1-ジメチルヘキシル-5-1-メチル-1-エチルプロピルイミダゾール2-1,1-ジメチルブチル-5-1,1-ジメチルヘキシル-4-1-メチル-1-エチルプロピルイミダゾール2-1,1-ジメチルペンチル-4-tert-ブチル-5-1-メチル-1-エチルプロピルイミダゾール2-1,1-ジメチルペンチル-5-tert-ブチル-4-1-メチル-1-エチルプロピルイミダゾール2-1,1-ジメチルペンチル-4-1,1-ジメチルプロピル-5-1-メチル-1-エチルプロピルイミダゾール2-1,1-ジメチルペンチル-5-1,1-ジメチルプロピル-4-1-メチル-1-エチルプロピルイミダゾール2-1,1-ジメチルペンチル-4-1,1-ジメチルブチル-5-1-メチル-1-エチルプロピルイミダゾール2-1,1-ジメチルペンチル-5-1,1-ジメチルブチル-4-1-メチル-1-エチルプロピルイミダゾール2,4-ジ1,1-ジメチルペンチル-5-1-メチル-1-エチルプロピルイミダゾール2,5-ジ1,1-ジメチルペンチル-4-1-メチル-1-エチルプロピルイミダゾール2-1,1-ジメチルペンチル-4-1,1-ジメチルヘキシル-5-1-メチル-1-エチルプロピルイミダゾール2-1,1-ジメチルペンチル-5-1,1-ジメチルヘキシル-4-1-メチル-1-エチルプロピルイミダゾール2-1,1-ジメチルヘキシル-4-tert-ブチル-5-1-メチル-1-エチルプロピルイミダゾール2-1,1-ジメチルヘキシル-5-tert-ブチル-4-1-メチル-1-エチルプロピルイミダゾール2-1,1-ジメチルヘキシル-4-1,1-ジメチルプロピル-5-1-メチル-1-エチルプロピルイミダゾール2-1,1-ジメチルヘキシル-5-1,1-ジメチルプロピル-4-1-メチル-1-エチルプロピルイミダゾール2-1,1-ジメチルヘキシル-4-1,1-ジメチルブチル-5-1-メチル-1-エチルプロピルイミダゾール2-1,1-ジメチルヘキシル-5-1,1-ジメチルブチル-4-1-メチル-1-エチルプロピルイミダゾール2-1,1-ジメチルヘキシル-4-1,1-ジメチルペンチル-5-1-メチル-1-エチルプロピルイミダゾール2-1,1-ジメチルヘキシル-5-1,1-ジメチルペンチル-4-1-メチル-1-エチルプロピルイミダゾール2,4-1,1-ジメチルヘキシル-5-1-メチル-1-エチルプロピルイミダゾール2,5-1,1-ジメチルヘキシル-4-1-メチル-1-エチルプロピルイミダゾール2-1-メチル-1-エチルプロピル-4-tert-ブチル-5-1,1-ジメチルプロピルイミダゾール2-1-メチル-1-エチルプロピル-5-tert-ブチル-4-1,1-ジメチルプロピルイミダゾール2-1-メチル-1-エチルプロピル-4-tert-ブチル-5-1,1-ジメチルブチルイミダゾール2-1-メチル-1-エチルプロピル-5-tert-ブチル-4-1,1-ジメチルブチルイミダゾール2-1-メチル-1-エチルプロピル-4-tert-ブチル-5-1,1-ジメチルペンチルイミダゾール2-1-メチル-1-エチルプロピル-5-tert-ブチル-4-1,1-ジメチルペンチルイミダゾール2-1-メチル-1-エチルプロピル-4-tert-ブチル-5-1,1-ジメチルヘキシルイミダゾール2-1-メチル-1-エチルプロピル-5-tert-ブチル-4-1,1-ジメチルヘキシルイミダゾール2-1-メチル-1-エチルプロピル-4-1,1-ジメチルプロピル-5-ジメチルブチルイミダゾール2-1-メチル-1-エチルプロピル-4-1,1-ジメチルプロピル-5-ジメチルブチルイミダゾール2-1-メチル-1-エチルプロピル-4-1,1-ジメチルプロピル-5-ジメチルペンチルイミダゾール2-1-メチル-1-エチルプロピル-4-1,1-ジメチルプロピル-5-ジメチルペンチルイミダゾール2-1-メチル-1-エチルプロピル-4-1,1-ジメチルプロピル-5-ジメチルヘキシルイミダゾール2-1-メチル-1-エチルプロピル-4-1,1-ジメチルプロピル-5-ジメチルヘキシルイミダゾール2-1-メチル-1-エチルプロピル-4-ジメチルペンチル-5-1,1-ジメチルブチルイミダゾール2-1-メチル-1-エチルプロピル-5-ジメチルペンチル-4-1,1-ジメチルブチルイミダゾール2-1-メチル-1-エチルプロピル-4-ジメチルペンチル-5-1,1-ジメチルヘキシルイミダゾール2-1-メチル-1-エチルプロピル-5-ジメチルペンチル-4-1,1-ジメチルヘキシルイミダゾール2,4-ジ1-メチル-1-エチルプロピル-5-tert-ブチルイミダゾール2,5-ジ1-メチル-1-エチルプロピル-4-tert-ブチルイミダゾール2,4-ジ1-メチル-1-エチルプロピル-5-1,1-ジメチルプロピルイミダゾール2,5-ジ1-メチル-1-エチルプロピル-4-1,1-ジメチルプロピルイミダゾール2,4-ジ1-メチル-1-エチルプロピル-5-1,1-ジメチルブチルイミダゾール2,5-ジ1-メチル-1-エチルプロピル-4-1,1-ジメチルブチルイミダゾール2,4-ジ1-メチル-1-エチルプロピル-5-1,1-ジメチルペンチルイミダゾール2,5-ジ1-メチル-1-エチルプロピル-4-1,1-ジメチルペンチルイミダゾール2,4-ジ1-メチル-1-エチルプロピル-5-1,1-ジメチルヘキシルイミダゾール2,5-ジ1-メチル-1-エチルプロピル-4-1,1-ジメチルヘキシルイミダゾールのうちの1つである。次いでこれらのイミダゾールを脱プロトン化することによりそれぞれのイミダゾレートアニオンをもたらすことができる。次いでイミダゾレートアニオンはバリウム、ストロンチウム、カルシウム又はラジウムイオンに配位結合することにより、これらのそれぞれの錯体をもたらすことができる。好ましくは、イミダゾレートのR1及びR3は個々にtert-ブチル、イソプロピル、tert-アミル、ネオペンチル、アダマンチル、ヘキシル、シクロヘキシル、プロピル、ブチル、イソブチル、ペンチル、シクロペンチル、イソペンチル、ネオペンチル、ノルボルニル、ビシクロ[2.2.1]ヘプチル、プロピル、ブチル、イソブチル、ペンチル、イソペンチル、ジメチルブチル、ジメチルペンチル、ジメチルヘキシル、sec-ブチル、エチルメチルプロピル、イソヘキシル、イソペンチルからなる群より選択される。好ましくは、イミダゾレートのR2は、tert-ブチル、イソプロピル、tert-アミル、ネオペンチル、アダマンチル、ヘキシル、シクロヘキシル、プロピル、ブチル、イソブチル、ペンチル、シクロペンチル、イソペンチル、ネオペンチル、ノルボルニル、ビシクロ[2.2.1]ヘプチル、プロピル、ブチル、イソブチル、ペンチル、イソペンチル、ジメチルブチル、ジメチルペンチル、ジメチルヘキシル、sec-ブチル、エチルメチルプロピル、イソヘキシル、イソペンチルからなる群より選択された嵩高い基である。最も好ましくは、イミダゾレートは、2,4,5-トリ-tert-ブチルイミダゾレート、2-tert-ブチル-4,5-ジ-1,1-ジメチルプロピルイミダゾレート、2-1,1-ジメチルブチル-4,5-ジ-tert-ブチルイミダゾレート、2-1,1-ジメチルブチル-4,5-ジ-1,1-ジメチルプロピルイミダゾレート、及びこれらのバリウム、ストロンチウム、マグネシウム、及びカルシウム塩である。別の態様において、本発明は、バリウム、ストロンチウム、マグネシウム、カルシウム又はラジウム又はそれらのうち2種以上からなる群より選択された金属に配位結合された1つ又は2つ以上の多置換型イミダゾレートアニオンを含む化合物を教示する。或いは、1つのイミダゾレートアニオンを第2の非イミダゾレートアニオンで置換することもできる。加えて、イミダゾレートアニオンは、やはり脱プロトン化されることによりジアニオン種をもたらす置換基を含有していてよく、そしてこのジアニオンは、金属例えばバリウム、ストロンチウム、マグネシウム、カルシウム又はラジウム又はそれらのうち2種以上に配位結合される。新規化合物の合成、及びBST膜を形成するためのこれらの使用も意図される。これらの配位子の独自の特徴を理解するために、式Aにおいて示すように、無置換型イミダゾールの構造及び置換番号系を考察することが有益である。なお、この環番号系は、イミダゾール環の3つ全ての炭素原子がアルキル基で置換されると、結果として生じる分子は2,4,5-トリアルキルイミダゾールと呼ばれることを意味する。イミダゾールのN-H基が1位で脱プロトン化されると、こうして形成されたアニオンの形式負電荷は、5員環全体を通して非局在化される。しかしながら、このようなアニオンが金属カチオンに配位結合される場合には、この配位結合は典型的には両窒素原子を通して行われ、環の3つの炭素原子を伴うことはない。このように、イミダゾールアニオンは最も典型的には、金属中心間の線状架橋アニオンbridginganionとして挙動する。イミダゾレートが金属カチオンを線状に架橋するこのような極めて強力な傾向は、骨格錯体を形成する技術としてしばしば利用され、このような技術の場合、イミダゾールは、式Bに示されているように、金属のカチオンを互いに結合するための分子足場として作用する。このような構造は高会合されており、不揮発性である。本発明の新規イミダゾール配位子は、イミダゾールが脱プロトン化されることによりイミダゾレートアニオンを提供すると、式Bにおけるような高会合構造を形成するように金属に配位結合されるのではなく、むしろ金属に対する他の配位結合モードが可能になるのに十分に嵩高い基、例えばtert-ブチルを使用して、イミダゾール配位子がイミダゾール環上の少なくとも2及び5位、より好ましくは2、4及び5位で置換される点で独特のものである。1つの可能な配位結合モードはこの場合η-5モードになる。このモードでは、5員環の平面は、金属イオンに対して横向きに位置している。このことは、式CRは嵩高いアルキルタイプの基を表すに示されているように、金属がイミダゾレート環の5つ全ての原子に結合することを可能にする。本発明の目的にあった嵩高い基は、本発明のイミダゾレートと結合する金属が、それぞれ式C及びDの好ましくはη-5結合で結合されるか又はη-1結合で終わるエンドオンことが可能であるようにするために必要となる立体障害を形成するのに十分な三次元空間形態を有する基である。加えて、これらの2つの極限の間の結合モード、例えばη-2、η-3、及びη-4も可能である。より好ましくは、本発明の目的にあった嵩高い基は、本発明のイミダゾレートと結合する金属が式Dのη-5結合で結合され得るのに十分な立体障害を形成するのに十分な三次元空間形態を有する基である。式Dに示された構造が示す予期せぬ結果は、圧倒的大多数のイミダゾールアニオンすなわちイミダゾレートが、η-5又は横向き状態で結合するのではなく、式Bにおけるように窒素原子を通してのみ線状に結合することである。Cambridge結晶学的データベースには、η-5金属-イミダゾレートイオン配位結合の1つの例のみがありMKadokoroTShiomiKIsobKNakasujiInorganicChem4054765478、そしてこれは、本発明の別々の揮発性金属錯体内ではなく、不揮発性の混合された金属高分子配位化合物内で発生するものであり、さらに、本発明の新規のイミダゾール配位子の独自の特徴を浮き彫りにしている。加えて、本開示のイミダゾレートアニオンは、式Cに示されているような新規のエンドオンendon様式で結合することもできる。この様式では、嵩高い置換基は、金属がイミダゾレート窒素のうちの1つにだけ結合するのを可能にする。このことは図8に示されている。この図では、ジ-ストロンチウムテトラ2-tert-ブチル-4,5-ジ-1,1-ジメチルプロピルイミダゾレートの2つの末端イミダゾレートアニオンが、唯1つの窒素によってストロンチウムに結合しているのが判る。理論に縛られたくはないが、η-5及びη-1の2つの極限間には、他の新規の結合モードが存在することも予想される。この結合モードでは、イミダゾレート環原子のうちの2つ、3つ又は4つだけが金属との結合に関与する。嵩高い基は、C312基、好ましくは分枝状アルキル、環状又は芳香族、及び任意には、他の官能基、例えばアミン、アルコキシ、ヒドロキシル、カルボン酸、置換型アミンでさらに誘導体化されたもの及び同様の誘導体を含むことができる。イミダゾールと金属とのη-4、η-3、η-2、又はη-1結合、より好ましくはη-5結合を誘導するのに十分に嵩高い三次元空間形態を有するという要件を満たすものであれば、アルカン、アルケン、アルキン、これらの環状形態、芳香族、及びこれらの誘導体が全て嵩高い基として考えられる。他の好適な嵩高いアルキル基の一例としては、イソプロピル、tert-アミル、ネオペンチル、アダマンチル、ヘキシル、シクロヘキシル、プロピル、ブチル、イソブチル、tert-ブチル、ペンチル、イソペンチル、ネオペンチル、ノルボルニル、ビシクロ[2.2.1]ヘプチル、C9-C20アルキルフェニル、C1-C10アルコキシ、C1-C10アルキルアミン、イミダゾール、ピロール、ピリジン、フラン、ピリミジン、ピラゾールからなる群より選択されたヘテロ原子置換型環構造で官能化されたC1-C10アルキル、アミド基で官能化されたC1-C10アルキル、エステル基で官能化されたC1-C10アルキル及びそれらのうち2種以上が挙げられる。図4、6、10、13及び15から判るように、嵩高い基は、これらの構造内に存在する末端イミダゾレートアニオンによって例示されるように、η-5結合を誘導することができる。しかしながら、中央のイミダゾレートは、2つの金属中心を結合する架橋アニオンとして作用する。ここで金属-窒素結合の軸はイミダゾレート環の平面内にはなく、両方とも平面の一方の側を指し示している。いかなる理論にも縛られたくはないが、嵩高い基がη-4、η-3、η-2、又はη-1、より好ましくはη-5結合への優先を引き起こし、そしてこのような結合が満たされると、嵩高い基で置換された2つのイミダゾールが金属に結合された後の立体障害におそらくは起因して、嵩高い基によって付加的な線状の非平面結合も可能になる、と考えられる。このように、本発明において、嵩高い基がη-4、η-3、η-2、又はη-1、より好ましくはη-5結合で金属と結合する性質をイミダゾレートに与えると述べることにより特徴づけられるときには、このことは、η-5などに加えて線状の付加的な結合を排除するのではなく、優先される又は好ましい結合形態を記述しているにすぎない。嵩高い基がなければ、これらのイミダゾレートは、η-4、η-3、η-2、又はη-1、より好ましくはη-5、すなわち非平面架橋結合を優先する性質を示さないはずである。無置換型フェニルは、概ね平面的なその三次元形状により、嵩高い基の定義に含まれるのに十分な嵩高さを示さず、これに対して、シクロヘキサンは、嵩高い基を構成するのに十分な結合角を有している。加えて、これらのアルキル置換基は、エーテル、クラウンエーテル、アミン、アミド、シアノ、イソニトリル、イミン、アミジニン、エステル、ピリジン、イミダゾール、ピロール、ピラゾール、オキサゾール、イソオキサゾール、フラン、ピリミジン、フルフリル、オキシラン、アジリジン、オキソラン、1,3-ジオキソラン、1,4-ドキサン、1,3,5-トリオキサン、ピロリジン、ピペリジン、キヌクリジンのような配位結合基で官能化することもできる。これらは、脱プロトン化され得る基で官能化することもできるので、イミダゾールがやはり脱プロトン化されると、これらの基はジアニオンを形成する。ジアニオンは次いで金属中心に配位結合することができる。このような基の一例としては、シクロペンタジエン、ピロール、β-ジケトン、β-ケトイミン、β-ジイミン、アルコール、アミン、アミド、ピロール、フェノール、カルボキシレート、アミジネート、グアニジネートが挙げられる。揮発性アルカリ土類化合物を形成する際の、平面的な基、例えばフェニルに対するtert-ブチル及び同様の三次元の嵩高い基の効果は、例20に記載されている2,4,5-トリフェニルイミダゾールすなわちR1=R2=R3=フェニルのバリウム錯体の調製によって示されている。この例では、反応混合物から揮発性バリウム種を単離することはできなかった。ALD及びCVD用途のための最も良く知られたバリウム化合物群のうちの1つは、バロセンbarocene化合物である。この化合物の場合、バリウムイオンは、2つのアルキル多官能化シクロペンタジエニルアニオン、例えばトリ-tert-ブチルシクロペンタジエニルt-Bu3Cpに配位結合されている。これらの化合物の揮発性/熱安定性をスクリーニングするためにTGAが用いられた。この技術では、バリウム化合物試料を微量天秤皿に置き、乾燥不活性ガス流、例えば窒素流を絶え間なく流しながら、徐々に速度を増大させながら試料を加熱する。試料の温度が上昇するにつれて、バリウム化合物は速度を増大させながら蒸発し、そしてその重量損失を微量天秤によって検出する。最終的には蒸発が終了し、そしてバリウムに対して、典型的には不揮発性材料の残留物がある。残留物レベルは低いことが非常に望ましい。それというのも、低レベルの残留物は、これをALD又はCVD法のための源前駆体化合物として使用する場合には、バリウムの制御された状態での蒸発が可能であると言い換えられるからである。加えて、CVD又はALD法の場合、多くの金属前駆体、例えばバリウム前駆体は溶剤中に溶解され、そしてこの溶液は直接液体噴射DLIシステム内で気化される。基本的には、このことは、正確に制御された溶液流を蒸発器内に供給することを含む。この蒸発器において、溶液及びその溶解された溶質は減圧下で迅速に加熱気化される。結果として生じた蒸気は次いでCVD又はALD反応器内に輸送される。典型的には、溶液が霧化されるか又は単純に気化温度に導入される蒸発器内部の地点で小型ノズル及び小口径管が使用される。溶質が十分に気化せず、不揮発性残留物が形成される場合は、これらの小口径管を塞ぐことにより、溶液がそれ以上流れるのを防ぐことができる。これらの理由から、TGA試験において観察される不揮発性残留物は、できる限り良好なDLI性能のために閉塞性残留物の蓄積を回避するようにできるだけ少ないことが強く望まれる。このことは、このような設備故障が著しく高くつくような商業的製造環境において特に重要である。注目されるのは、分子ジ-バリウムテトラ2,4,5-トリ-tert-ブチルイミダゾレート及びジ-バリウムテトラ2-1,1-ジメチルブチル-4,5-ジ-tert-ブチルイミダゾレートにそれぞれ対応する図5及び図16のTGA結果が、それぞれ3.53及び2.99重量の不揮発性残留物しか示さないことである。これらは極めて低い値であり、本開示の金属イミダゾレート錯体がこれらのバロセン同族体、例えばBatBu3C5H22テトラヒドロフランと比較して、秀でた蒸発特性と優れた揮発性とを有することを示している。後者のバロセン同族体は、TGA不揮発性残留物4.2重量を有すると報告されているTimoHatanpaaMarkoVehkamakiIlpoMutikainenJarnoKansikasandMikkoRitalaSynthesisandcharacterizationofcyclopentadienylcomplexesofbariumprecursorsforatomiclayerdepositionofBaTiO3DaltonTrans2004p11811188。しかしながらこのTGA結果は、純粋なバロセンではなく、バロセンのテトラヒドロフランアダクトのものであり、重量損失のうちのいくらかは単純にテトラヒドロフランの損失から発生したものであるので、この数値は人為的に低い。このような食い違いを考慮すると、補正値675/603x4.2=4.7重量が生まれる。ここで675及び603は、それぞれバロセンテトラヒドロフランアダクト及び純粋バロセンの分子量である。ジ-ストロンチウムテトラ2-tert-ブチル-4,5-ジ-1,1-ジメチルプロピルイミダゾレートの優れた熱安定性が、例22及び図22において示されている。この図では、ALD条件下で、ジ-ストロンチウムテトラ2-tert-ブチル-4,5-ジ-1,1-ジメチルプロピルイミダゾレートのパルスが、>350°Cまで基板表面上で熱的に劣化しないことが示されている。好ましい金属イミダゾレートは、ジ-バリウムテトラ2,4,5-トリス-t-ブチルイミダゾレート;ジ-バリウムテトラ2-tert-ブチル-4,5-ジ-1,1-ジメチルプロピルイミダゾレート;ジ-バリウムテトラ2-1,1-ジメチルブチル-4,5-ジ-tert-ブチルイミダゾレート;及び、ジ-バリウムテトラ2-1,1-ジメチルブチル-4,5-ジ-1,1-ジメチルプロピルイミダゾレート;ジ-ストロンチウムテトラ2,4,5-トリス-t-ブチルイミダゾレート;ジ-ストロンチウムテトラ2-tert-ブチル-4,5-ジ-1,1-ジメチルプロピルイミダゾレート;ジ-ストロンチウムテトラ2-1,1-ジメチルブチル-4,5-ジ-tert-ブチルイミダゾレート;及び、ジ-ストロンチウムテトラ2-1,1-ジメチルブチル-4,5-ジ-1,1-ジメチルプロピルイミダゾレートを含む。本発明はまた、バリウム、ストロンチウム、マグネシウム、ラジウム、及びカルシウムで置換された新規のイミダゾレート系化合物の合成及び使用、並びに直接液体噴射時のこれらの蒸気供給手段に関する。イミダゾレート配位子アニオンの置換された基、好ましくはアルキル基は、嵩高い炭化水素、例えばtert-ブチル、tert-アミル、アダマンチル、シクロヘキシル、ネオペンチルなどであり、また、アルキル、例えば第三アミン又はエーテル基を含有する窒素又は酸素であってよい。加えて、これらの新しい化合物は、他の中性配位子、例えばエーテル又はアミン又はアルコキシアミンを配位することもできる。電子吸引基、例えばニトロ又はアシルがイミダゾール環置換基として存在することもできる。理論に縛られたくはないが、ニトロのような基が、バリウム又はストロンチウム又はその他のアルカリ土類金属に対するイミダゾレートアニオンの電子供与を少なくすることにより、付加された中性配位子、例えばテトラヒドロフランTHF、ジグリム、18-クラウン-6クラウンエーテルの配位結合を増強し、ひいては付加された配位子に対する金属のルイス酸性度を高め、ひいては金属に対するこれらの親和性を高める。配位結合が増強されると、バリウム又はストロンチウム化合物が、配位結合された配位子、例えばTHFとともに、この配位結合された配位子を先ず放出するのではなく、1つの完全な化合物として無傷の状態で蒸発するのを可能にする。本発明はまた、バリウム、ストロンチウム、マグネシウム、ラジウム、又はカルシウム化合物を合成する新規の方法であって、金属試薬、例えばバリウム又はストロンチウムヘキサメチルジシラザン、又は水素化バリウム又はストロンチウムを使用してイミダゾレート配位子を直接に金属化することによる、新規の合成方法を含み、これにより、標準タイプの反応メタセシス、すなわち、イミダゾールを先ず金属水素化物、例えば水素化ナトリウムで処理することにより、ナトリウムイミダゾレートを形成し、次いでこれをバリウム又はストロンチウムハロゲン化物、例えばヨウ化バリウム又はストロンチウムと反応させるメタセシスを用いることに対する効率的な代替手段を提供する。これらの新しい化合物を合成するための他の新規の技術の一例としては、イミダゾール配位子と、蒸気として、又は微細に分散される粉末としてのバリウム、ストロンチウム、マグネシウム又はカルシウム金属との直接の反応;又はアンモニアの存在におけるバリウム、又はストロンチウム金属などとの反応;又はアミン、例えばアンモニアを含むヘキサメチルジシラザンの存在における、イミダゾール配位子とバリウム金属との反応が挙げられる。新規化合物は電気化学的合成によって調製されてもよい。加えて、種々様々な金属及び金属化剤を使用して、バリウム、ストロンチウム、マグネシウム、ラジウム、又はカルシウム源と反応させる前にイミダゾール配位子を効果的に脱プロトン化することができる。このような試薬の一例としては、リチウム金属、n-ブチルリチウム、n-ヘキシルリチウム、sec-ブチルリチウム、tert-ブチルリチウム、リチウムジイソプロピルアミド、水素化カリウム、カリウムヘキサメチルジシラザン、水素化ナトリウム、ナトリウム金属、ナトリウムヘキサメチルジシラザン、カリウム金属、バリウム金属、ナトリウムt-ブトキシド、カリウムt-ブトキシドが挙げられる。バリウム源の一例としては、ヨウ化バリウム、臭化バリウム、バリウムトリフルオロアセテート、バリウムヘキサフルオロアセチルアセトン、バリウムトリフルオロアセチルアセトネート、バリウムアセチルアセトネート、バリウムジイミン、バリウムケトイミン、バリウムアミジネート、バリウムグアニジネート、バリウムアミド、バリウムアルコキシド、バリウムアミド、バリウムカーボネート、バリウムアセテート、バリウムカーボネート、バリウムホルメート、バリウムプロピオネート、バリウムフェノキシド、バリウムヒドロキシド、バリウムフルオリド、バリウムアミジネート、バリウムアミジニン、バリウム源に対するストロンチウム、マグネシウム、ラジウム、又はカルシウム類似体が挙げられる。本発明の新規の多置換型イミダゾールバリウム、マグネシウム、カルシウム、ラジウム又はストロンチウムは、下記式E、F、G及びHの構造から選択される。ここで、R1、R2及びR3はそれぞれ個々に、アシル、ホルミル、ニトロ、アミド、H、C1-C10の第一級、第二級又は第三級アルキル、第一級、第二級又は第三級アルケン又はアルキン、C1-C10アルコキシ、C9-C20アルキルフェニル、アルキルアミン、ヘテロ原子置換型環構造で官能化されたC1-C10アルキル、例えばイミダゾール、ピロール、ピリジン、フラン、ピリミジン、ピラゾール、ピロール、アミド基で官能化されたC1-C10アルキル、及びエステル基で官能化されたC1-C10アルキルであるように選択され、それぞれのnは独立して0~4、好ましくはそれぞれのnは独立して0、1又は2である。なお、中性配位子がない分子この場合Lnにおけるn=ゼロであることは、配位結合されたL配位子が存在しないことを示すも記述される。R13をイミダゾレートアニオンの間で種々に変化させ、次いでこの混合物をバリウム、又は他のアルカリ土類金属と錯体形成して、結果としてのバリウム又は他のアルカリ土類金属の錯体が混合物になるようにする場合に、混合型錯体を生成することもできる。例えば、2つの異なるイミダゾレートアニオンI1及びI2を混合し、次いでバリウムと錯体形成すると、3つの独自のバリウム錯体、すなわちBaI12、BaI1I2、及びBaI22、を形成することができる。3つの異なるイミダゾレートアニオンI1、I2及びI3を混合し、次いでバリウムと錯体形成すると、6つの独自のバリウム錯体、すなわちBaI12、BaI1I2、BaI1I3、BaI22、BaI2I3、及びBaI32、を形成することができる。これらの混合物はDLAのための液体又は高可溶性製剤となる。また、1つのイミダゾレートアニオンのR13基を一緒に接合するか、又は別のイミダゾレートアニオンのR13基に接合することにより、2つのアニオンを結合することができる。中性配位子Lは、脂肪族C1-C20エーテル又はポリエーテル、クラウンエーテル、例えば18-クラウン-6、アミン又はポリアミン、アルコキシアミン又はポリアルコキシアミン、アミド又はポリアミド、エステル又はポリエステル、芳香族エーテル、芳香族エステル、芳香族アミド、芳香族アミン、ピリジン、イミダゾール、ピリジン、ピラジン、フラン、アルキルカーボネート又はピロールから選択される。加えて、基R1、R2、R3を互いに結合することにより、環構造を形成することもできる。これらの環構造は芳香族であってもよい。注目に値するのは、式F、G及びHにおける二量体化合物が出発材料を構成し、これらの出発材料から、中性配位子、例えばジグリムを付加することによってアダクト錯体を形成し得ることである。式E、F、G及びHにおいて、Mは、マグネシウム、カルシウム、ストロンチウム、バリウム、ラジウム、好ましくはストロンチウム及びバリウム、より好ましくはバリウムから選択された二族金属である。理論に縛られたくはないが、上記錯体に加えて、混合型バリウム錯体を形成することもできる。この場合、1つのポリアルキル化イミダゾレートアニオン及び1つの他の有機又は無機アニオンがバリウムに配位結合することにより、完全な錯体を形成する。このような別のアニオンの一例としては、β-ジケトネート、アセテート、ケトイミネート、ジイミン、アルコキシド、アミド、ヒドリド、β-ケトエステル、アミジネート、グアニジネート、シクロペンタジエニル、シアニド、イソシアニド、ホルメート、オキサレート、マロネート、フェノキシド、チオレート、スルフィド、ニトレート、アルキル、シリルアルキル、フルオロアルキル、アリール、イミダゾレートが挙げられる。上記のような他のアルカリ土類金属錯体も考えられる。化学蒸着又は原子層堆積のための前駆体としてこれらの金属含有ポリアルキル化イミダゾールを使用することによっていくつかの利点を達成することができる。これらの利点は次のものを含む。ALD及びCVD金属酸化物及び混合型金属酸化物、例えばSTO及びBSTを、1サイクル当たり1つの単分子層までの、そしてこれを超える高い成長速度で成長させることができる。結晶性金属酸化物及び混合型金属酸化物膜、例えばSTO及びBSTを、直接にALD又はCVD法条件下で成長させることができる。低融点前駆体又は液体前駆体を与えるために、非対称アルキル化イミダゾレートの金属イミダゾール錯体を形成することができる。反応性錯体を良好な収率で形成することができる。1種類又は混合種の配位子と配位結合された熱安定性の単量体錯体、特にストロンチウム及びバリウム錯体を形成し、ひいては周知のストロンチウム及びバリウム前駆体よりも高い蒸気圧を達成することができる。周知のストロンチウム及びバリウム前駆体は、蒸気圧が低い高分子錯体、又は熱安定性が低い又は不揮発性残留物レベルが比較的高い単量体化合物である。マイクロ電子デバイス内で使用するのに適した高コンフォーマルな金属酸化物薄膜を形成することができる。錯体の化学反応性が高いことに基づき、金属含有アルキル化イミダゾレートアニオンと基板の表面との表面反応を増強することができる。R13基を変えることによって、これらの金属含有多置換型イミダゾレートアニオンの物理的性質を調和することができる。加えて、2つの異なる多置換型イミダゾレートアニオンを金属中心、例えばバリウムに配位結合して、安定な単量体錯体を形成するのに十分な配位圏を提供するように、2つの配位子が互いにそして金属の回りに最適にフィット又はインターロックされるようにすることによって、金属錯体を形成することもできる。理論に縛られたくはないが、本開示の分子は、アルカリ土類金属酸化物含有膜を酸化剤、例えば水、アルコール、酸素、オゾン、亜酸化窒素、二酸化窒素、過酸化水素又はこれらの組み合わせと、印加されたプラズマ放電の存在又は不在において順次又は同時に反応させることにより、アルカリ土類金属酸化物含有膜を堆積するためのCVD又はALD法において使用するための優れた前駆体である。加えて、本開示のバリウム及びストロンチウム分子は、高い誘電率により高く評価されているCVD、パルス化CVD又はALDモード、又はBSTバリウムストロンチウムチタネート膜を堆積するためのハイブリッドパルス化CVD/ALD法において、チタン前駆体、例えばチタンアルコキシ/ジケトネート、チタンアルコキシ/ケトエステル、チタンアルコキシド、チタンシクロペンタジエニル、チタンアミド、チタンイミダゾレートを含有する前駆体、チタンピロリルを含有する前駆体、又はこれらの組み合わせと反応させることができる。加えて、本開示のバリウム錯体は、CVD、パルス化CVD又はALDモード、又はBST膜を堆積するためのハイブリッドパルス化CVD/ALD法において、ストロンチウムケトイミネート及びチタン前駆体、例えばチタンアルコキシ/ジケトネート、チタンアルコキシ/ケトエステル、チタンアルコキシド、チタンシクロペンタジエニル、チタンアミド、チタンイミダゾレートを含有する前駆体、チタンピロリルを含有する前駆体、又はこれらの組み合わせと反応させることができる。これらの新しい前駆体分子は、高度に新規の表面吸着反応モードに関与し得るので、例外的に高い堆積速度を提供することができる。従って新規の前駆体を使用するときには、350°Cにおける1サイクル当たりの酸化ストロンチウムの堆積速度は>2.5オングストロームとなる。これは典型的な成長速度の5倍である。1サイクル当たりの成長のこのような増強は極めて重要である。なぜならば、これは商業的生産における単位時間当たりのウエハーのスループットをより高くするのを可能にし、ひいては相当な節約になるからである。さらに、本開示の新規のイミダゾレート配位子が、他の金属及び金属含有膜の成長速度を同様に高めるのを可能にすると考えられる。本開示の前駆体は、半導体タイプのマイクロ電子デバイス、例えばメモリ用途のためのマイクロキャパシタセル例えばDRAMデバイスを製造するために、ALD、CVD、パルス化CVD、プラズマ増強ALDPEALD又はプラズマ増強CVDPECVDの揮発性前駆体として使用するのに著しく適している。これらは、パイロディテクタ素子の製造にも極めて有用である。本出願の前駆体は、広範囲にわたる溶剤中に容易に溶解することもでき、そしてその結果生じた溶液をDLIモードで使用することにより、これらの前駆体の蒸気流をALD又はCVD反応器内に提供することができる。これらは融点が低く、アルキルエーテル、アルキルアミン、アルコキシアミン、芳香族エーテル、芳香族アミン、アミド、エステル及び炭化水素溶剤中の溶解度を含み、例外的に可溶性である。後者の2つの種は、サブppmレベルの水まで乾燥させることができるので、特に魅力的である。本発明において使用することができる溶剤の一例となる溶剤は、アミノエーテル、例えばBL-19、グリム、例えばジプロピレングリコールジメチルエーテル、例えばDPGDME、ペンタメチル-ジエチレントリアミン、N,N-ジメチルシクロヘキシルアミン、N-メチルジシクロヘキシルアミン、ジメチル-4-モルホリンエタミン、アニソールメトキシベンゼン、フェネトールエトキシベンゼン、トルエン、メシチレン、クメンイソプロピルベンゼン、p-シメン4-イソプロピルトルエン、1,3-ジイソプロピルベンゼン、オクタン、ドデカン、1,2,4-トリメチルシクロヘキサン、n-ブチルシクロヘキサン、及びデカヒドロナフタレンデカリンである。この用途の前駆体はステンレス鋼容器内で貯蔵して使用することもできる。本出願の前駆体は、他の好適な金属前駆体と混合することもでき、そして混合物は、二元金属酸化物又は窒化物膜の成長のために同時に両方の金属を供給することができる。例えば、本開示のストロンチウム前駆体は、ストロンチウムチタネートSTO膜の成長のために、イミダゾレート系チタン前駆体を含む好適なチタン前駆体と混合することができる。同様に、本開示のバリウム前駆体も、バリウムストロンチウムチタネートBST膜の成長のために、イミダゾレート系ストロンチウム前駆体を含む好適なストロンチウム前駆体と、そしてイミダゾレート前駆体を含む好適なチタン前駆体と混合することができる。同様に、本開示のバリウム前駆体は、バリウムチタネートBTO膜の成長のために、イミダゾレート系チタン前駆体を含む好適なチタン前駆体と混合することができる。本発明はまた、上記本発明の金属イミダゾレート構造体の使用を含む、ALD又はCVDによる金属含有膜の堆積方法である。好ましくは、本発明は、0.001~1000Torrの反応器圧力及び0~1000°Cの温度を用いて、本発明の金属イミダゾレート構造体を水、アルコール、酸素、オゾン、亜酸化窒素、二酸化窒素、過酸化水素又はそれらの組み合わせからなる群より選択される酸化剤と反応させて、酸化バリウム、酸化ストロンチウム、酸化マグネシウム、酸化カルシウム又は酸化ラジウム及びそれらの混合物からなる群より選択される金属含有膜を成長させることにより金属含有膜を堆積させる方法を含む。より好ましくは、この方法は結果として、酸化バリウムの堆積量を1サイクル当たり>1オングストロームとする。さらにより好ましくは、酸化バリウムの堆積量は1サイクル当たり>1.5オングストロームである。さらにより好ましくは、酸化バリウムの堆積量は1サイクル当たり>2オングストロームである。或いは、この方法は結果として、酸化ストロンチウムの堆積量を1サイクル当たり>1オングストロームとする。好ましくは、酸化ストロンチウムの堆積量は1サイクル当たり>1.5オングストロームである。さらにより好ましくは、酸化ストロンチウムの堆積量は1サイクル当たり>2オングストロームである。1つの実施態様では、本発明の方法は、本発明のBa及びSrイミダゾレート構造体を、チタンアルコキシド、チタンアルコキシド/ジケトネート、チタンシクロペンタジエニル、チタンアミド、チタンイミダゾレート及びそれらの混合物からなる群より選択されるチタン前駆体の交互パルスとALD又はパルス化CVDモードにおいて反応させてBST膜を成長させる工程を含む。別の実施態様では、本発明は、本発明のSrイミダゾレート構造体を、チタンアルコキシド、チタンアルコキシド/ジケトネート、チタンシクロペンタジエニル、チタンアミド、チタンイミダゾレート及びそれらの混合物からなる群より選択されるチタン前駆体の交互パルスとALD又はパルス化CVDモードにおいて反応させてSTO膜を成長させる方法である。更なる実施態様は、本発明のBaイミダゾレート構造体を、チタンアルコキシド、チタンアルコキシド/ジケトネート、チタンアルコキシ/ケトエステル、チタンシクロペンタジエニル、チタンアミド、チタンイミダゾレート及びそれらの混合物からなる群より選択されるチタン前駆体の交互パルスとALD又はパルス化CVDモードにおいて反応させてBTO膜を成長させる方法である。なお更なる実施態様は、本発明のバリウムイミダゾレート構造体を、ストロンチウムケトイミネート、ストロンチウムジケトネート及びそれらの混合物からなる群より選択されるストロンチウム化合物、及びチタンアルコキシド、チタンアルコキシド/ジケトネート、チタンアルコキシ/ケトエステル、チタンシクロペンタジエニル、チタンアミド及びそれらの混合物からなる群より選択されるチタン化合物と、ALD、CVD又はパルス化CVDにおいて反応させてBST膜を成長させる方法である。さらに別の実施態様は、請求項13に記載のイミダゾレート構造体を、HCl、HF、SiCl4、HBr及びそれらの混合物からなる群より選択されるハロゲン化物ガスとALD、CVD又はパルス化CVDモードにおいて反応させて、MX2式中、Xはハロゲン化物であり、MはBa、Sr、Mg、Ca、Ra及びそれらの混合物からなる群より選択されるを成長させる方法である。本発明のイミダゾレート構造体を合成する方法は、n-ブチルリチウム、n-ヘキシルリチウム、sec-ブチルリチウム、tert-ブチルリチウム、リチウムジイソプロピルアミド、水素化カリウム、水素化ナトリウム、ナトリウム金属、カリウム金属、ナトリウムt-ブトキシド、カリウムt-ブトキシド、カリウムヘキサメチルジシラザン、ナトリウムヘキサメチルジシラザンからなる群より選択される金属試薬でイミダゾールを直接金属化し、次いで、得られた生成物を、アルカリ土類金属ヨウ化物、アルカリ土類金属アセテート、アルカリ土類金属カルボキシレート、アルカリ土類金属カルボネート、アルカリ土類金属ホルメート、アルカリ土類金属臭化物、アルカリ土類金属トリフルオロアセテート、アルカリ土類金属ヘキサフルオロアセチルアセトン、アルカリ土類金属トリフルオロアセチルアセトネート、アルカリ土類金属アセチルアセトネート、アルカリ土類金属ジイミン、アルカリ土類金属ケトイミン、アルカリ土類金属アミジネート、アルカリ土類金属グアニジネート及びそれらの混合物からなる群より選択される反応体と反応させることによって実施される。本発明のイミダゾレート構造体を直接に合成する方法は、アルカリ土類金属アミド、アルカリ土類金属フェノキシド、アルカリ土類金属ヒドロキシド、アルカリ土類金属アルキル、アルカリ土類金属アリール及びそれらの混合物からなる群より選択される試薬を用いてポリアルキル化イミダゾールを反応させることによって実施される。別の実施態様では、本発明は、イミダゾールをアンモニアの存在下でアルカリ土類金属と反応させることにより本発明のイミダゾレート構造体を合成する方法である。さらに別の実施態様は、イミダゾールをアンモニアを含むアミンの存在下でアルカリ土類金属と反応させることにより本発明のイミダゾレート構造体を合成する方法である。本発明はまた、本発明の金属イミダゾレートの混合物を用いてSTO及びBSTからなる群より選択される誘電体膜を成長させて、ダイナミックランダムアクセスメモリDRAMのメモリセル及び高温測定デバイスからなる群より選択されるマイクロ電子デバイスを形成する方法である。或いは、本発明は、本発明のイミダゾレート構造体を用いて、不揮発性強誘電体マイクロ電子メモリデバイス、電子発光ディスプレイのためのディスプレイ蛍光体、高Tc超伝導デバイスからなる群より選択されるマイクロ電子デバイスを製造する方法である。さらに別の実施態様では、本発明は、エーテル、アミノエーテル、アミド、エステル、芳香族又は炭化水素の溶剤からなる群より選択される溶剤中に溶解されたチタン源とともに本発明のバリウム又はストロンチウムイミダゾレート構造体を提供する工程、及び得られた溶液をDLIシステムによって供給して該得られた溶液の蒸気流を提供し、ALD又はCVDによって金属酸化物膜又は金属窒化物膜を成長させる工程を含む、ALD又はCVDによって金属酸化物膜又は金属窒化物膜を成長させる方法である。[例1][2,5-ジ-tertブチルイミダゾールの合成]5.44g0.04モルの2,2-ジメチルプロパンイミドアミドヒドロクロリドを、7.2g0.04モルの1-ブロモピナコロン及び11.2gのトリエチルアミンと、16.0gのジエチルホルムアミドDEF中で混合し、そして室温で7日間にわたって攪拌した。次いで、反応混合物を水中に注ぎ、50ml単位のヘキサンで3回抽出した。ヘキサン画分を合体し、そして50mlアリコートの水で3回洗浄した。次いで、ヘキサン層を5gの無水硫酸マグネシウムとともに一晩にわたって攪拌した。次いで、ヘキサンを5mlの体積まで真空によって除去することにより、微粒子懸濁液をもたらした。これを濾過し、そして結果として生じた固形物を新鮮なヘキサンで洗浄することにより、4.22g理論値の59の無色の微結晶性生成物をもたらした。ガスクロマトグラフィによる純度99。質量分析は180amuの親イオンを与えた。構造をX線結晶分析によって確認した図1参照。GCMS1HNMR:500MHz、D8THF:δ=1.23s,9H、δ=1.3s,9H、δ=6.48s,1H、δ=10bs,1H。1HNMR:500MHz、D8THF:δ=30.3s,3C、δ=30.8s,3C、δ=32.1s,1C、δ=33.6s,1C、δ=111bs,1C、δ=148bs,1C、δ=155s,1C。X線[例2][2,2,5,5-テトラメチル-3-ヘキサノンの合成]800mLのTHF中のマグネシウムペレット19.5g、0.8モルに、2-クロロ-2-メチルプロパン75g,0.8モルをゆっくりと添加することにより、グリニャール試薬tBuMgClを作った。これを、塩化第一銅49.5g、0.50モルとtertブチルアセチルクロリド67.25g、0.50モルとの、ドライアイス中で-50°Cまで冷却した混合物にゆっくりと添加した。添加後、混合物を室温まで一晩にわたって温めておいた。THFのほとんどを減圧によって除去し、続いて500mLのヘキサン及び200mLの2MHClを添加した。この混合物を濾過することにより、固形副生成物を除去した。水性層を100mLのヘキサンで3回洗浄し、ヘキサンの層を200mLの2MHClで3回、200mLのNaHCO3/水で2回、200mLの水で1回、そして最後に200mLのNaCl/水で洗浄した。次いで生成混合物を1時間にわたってMgSO4中で乾燥させ、これを続いて濾過によって除去した。次いでヘキサンを大気圧蒸留によって除去した。収量=61g理論値の78質量スペクトルによって同定された生成物は156muの親イオン、NMRは文献:DPBauerJOrgChemVol40No13197519901992と一致。[例3][4-ブロモ-2,2,5,5-テトラメチル-3-ヘキサノンの合成]50mLのトリメチルアセトニトリル中の10gの2,2,5,5-テトラメチル-3-ヘキサノン0.064モルに、24gのN-ブロモスクシニミド0.1344モルを添加した。この混合物に、10gの酢酸アンモニウム0.1344モルを5分間以内で添加した。この混合物を一晩にわたって還流し、次いで濾過した。濾液に、24gのN-ブロモスクシニミド0.1344モル及び10gの酢酸アンモニウム0.1344モルを添加し、次いで5時間にわたって還流した。次いで反応混合物を冷却し、600mLの水を加え、そして結果として生じた混合物を次いで濾過した。水性層を50mlのヘキサンで3回洗浄した。ヘキサン画分を次いで合体し、50mlの水で3回洗浄し、次いで無水硫酸マグネシウムで乾燥させた。ヘキサンを大気圧で蒸留することによって生成物を捕集した。収量=11.6g理論値の77質量スペクトルによって同定された生成物は236muの親イオン、NMRは文献:DPBauerJOrgChemVol40No13197519901992;ProcedureReferenceKTanemura,ChemCommun2004470471と一致。[例4][4-ヒドロキシ-2,2,5,5-テトラメチル-3-ヘキサノンの合成]10gの乾燥ジエチルホルムアミド中の11.6g0.05molの4-ブロモ-2,2,5,5-テトラメチル-3-ヘキサノンに、5g0.125モルの水酸化ナトリウム粉末を添加した。この反応混合物を110°Cまで2時間にわたって加熱し、室温まで冷却し、そして600mLの水及び200mLのヘキサンを添加した。ヘキサン層を捕集し、そして水性層を50mlの追加のヘキサンで3回洗浄した。ヘキサン画分を次いで合体し、50mlの水で3回洗浄し、次いでMgSO4で乾燥させた。ヘキサンを大気圧蒸留によって除去した後、生成物を結晶性固形物として捕集した。収量=5.2g理論値の60質量スペクトルによって同定された生成物は172muの親イオン[例5][2,2,5,5-テトラメチル-3,4-ヘキサンジオンの合成]7.8g0.045モルの2,2,5,5-テトラメチル-4-ヒドロキシ-3-ヘキサノンを90mlのヘキサン中に溶解し、そして1.8g0.045モルの水酸化ナトリウムを含有する157mlの1M水性過マンガン酸カリウムで強力に撹拌した。次いで混合物を一晩にわたって還流した。次いで、混合物を室温まで冷却し、そしてヘキサン層を分離した。次いで水性層を50mlのヘキサンで3回抽出した。次いでヘキサン溶液を合体し、そして50mlの純水で3回洗浄した後、無水硫酸マグネシウム上で乾燥させた。次いで、混合物を濾過し、そしてヘキサンを大気圧で蒸留することにより6.3gの2,2,5,5-テトラメチル-3,4-ヘキサンジオン理論値の82をもたらした。GCMSによって同定された生成物は170muの親イオンであり、文献の結果GAOlahandAWuJOrgChem56904906と一致する。[例6][2,4,5-トリ-tert-ブチルイミダゾールの合成]1.6g0.0094モルの2,2,5,5-テトラメチル-3,4-ヘキサンジオンを2.9g0.037モルの酢酸アンモニウム、3.4g0.057モルの酢酸及び1.6g0.019モルのピバルデヒドと混合し、そして密閉容器内で130°Cまで72時間にわたって加熱した。次いで、この混合物を冷却し、そして過剰の水性飽和重炭酸ナトリウム溶液に添加した。結果としての混合物を3x50mlのヘキサンで抽出した。ヘキサン画分を合体し、20mlアリコートの純水で3回洗浄し、次いで、無水硫酸ナトリウム上で乾燥させた。ヘキサンを蒸発させることにより、粗2,4,5-トリ-tert-ブチルイミダゾールをその水和物1水分子当たり2つのイミダゾール分子としてもたらした。次いで、生成物を50mlのヘキサメチルジシラザン中で48時間にわたって還流させることによって乾燥させた。ヘキサメチルジシラザン及びヘキサメチルジシロキサン乾燥過程から形成を次いで蒸発させ、そして結果として生じた固形物を60°Cで昇華することにより、無色の結晶を提供し、収量は1.3g理論値の58であった。1HNMR:500MHz、C6D6:δ=1.24s,9H、δ=1.26s,9H、δ=1.65s,9H、δ=8.07bs,1H。13CNMR:500MHz、C6D6:δ=30.0s,3C、δ=31.70s,3C、δ=32.26s,3C、δ=32.87s,1C、δ=33.18s,3C、δ=34.07s,1C、δ=130.16s,1Cδ=143.84s,1C、δ=149.21s,1C。質量スペクトル:236mu親イオン2,4,5-トリ-tert-ブチルイミダゾールの構造をさらにX線結晶分析によって確認した。図2参照。立体障害イミダゾールを調製するために使用される本開示の合成ルートに加えて、数多くの他のルートも考えられる。これらは、特定の環結合を破断して所要の嵩高い基を含有するフラグメントをもたらすことにより5員イミダゾール環を概念上分解することを含む。次いで、これらのフラグメントを合成し、これに続いてこれらをカップリングする手段によって、最終的なイミダゾール生成物を形成する。[例7][バリウムビス2,4,5-トリ-tert-ブチルイミダゾレートテトラヒドロフランの合成]窒素雰囲気下で、0.292g0.00124モルの乾燥2,4,5-トリ-tert-ブチルイミダゾールを、5mlの乾燥テトラヒドロフラン中に攪拌しながら溶解した。これに、5mlのテトラヒドロフラン中に溶解された0.37g0.00062モルのバリウムビスヘキサメチルジシラザンビステトラヒドロフランの溶液を添加した。この混合物を3時間にわたって室温で攪拌した。次いでテトラヒドロフラン及び副生成物ヘキサメチルジシラザンを、真空の印加によって蒸発させ、そして結果として生じた白色固形物を1mlの乾燥ヘキサン中に溶解した。次いで、結果として溶液を沸騰させることにより0.5mlまで濃縮し、そして室温で静置させておいた。このことは、0.3g理論値の83のバリウムビス2,4,5-トリ-tert-ブチルイミダゾレートテトラヒドロフランを無色角柱としてもたらした。構造を単結晶X線回折によって確認した。図3参照。1HNMR:500MHz、C6D6:δ=1.29m,18H、δ=1.49s,18H、δ=1.59m,36H、δ=3.82m,4H。13CNMR:500MHz、C6D6:δ=25.72s,2C、δ=30.1s,1C、δ=31.5s,3C、δ=33.7s,6C、δ=34.26s,2C、δ=69.95s,2C、δ=147.75s,1Cδ=159.77s,1C。[例8][ジ-バリウムテトラ2,4,5-トリ-tert-ブチルイミダゾレートの合成]窒素雰囲気下で、1.18g0.005モルの2,4,5-トリ-tert-ブチルイミダゾールを、10mlの乾燥ヘキサン及び0.4g0.0025モルのビス[2-N,N-ジメチルアミノエチル]エーテル中に溶解した。この混合物に、10mlの乾燥ヘキサン中に溶解された1.5g0.0025モルのバリウムビスヘキサメチルジシラザンビステトラヒドロフランの溶液を液滴状に添加し、そして混合物を一晩撹拌した。次いで、溶剤を真空下で除去し、そしてその結果として生じた固形物を160°Cで2回昇華することにより、0.6g理論値の47のスノーホワイトの固形物をもたらした。その融点MPtは150°Cであり、これはX線結晶分析によって特徴づけした。図4参照。ジ-バリウムテトラ2,4,5-トリ-tert-ブチルイミダゾレートの蒸発特性を、TGAによって見極め、その結果、図5に示すように残留物はわずか3.5重量でしかなかった。1HNMR:500MHz、C6D6:δ=1.466,36H、δ=1.50s,18H[例9][ジ-ストロンチウムテトラ2,4,5-トリ-tert-ブチルイミダゾレートの合成]窒素雰囲気下で、1.18g0.005モルの2,4,5-トリ-tert-ブチルイミダゾールを、10mlの乾燥テトラヒドロフラン中に溶解した。次いで、1.38g0.0025モルのバリウムビスヘキサメチルジシラザンビステトラヒドロフランを10mlの乾燥テトラヒドロフラン中に溶解し、そしてこの溶液を2,4,5-トリ-tert-ブチルイミダゾール溶液に攪拌しながら液滴状に添加し、そして結果としての混合物を一晩攪拌した。次いで溶剤を真空下で除去し、そしてその結果として生じた固形物を150°Cで2回昇華することにより、0.5g理論値の36のスノーホワイトの固形物をもたらした。そのMPtは149°Cであり、これはX線結晶分析によって特徴づけした。図6参照。[例10][3,3,6,6-テトラメチル-4,5-オクタンジオンの合成]窒素ブランケット下で、780mlのテトラヒドロフラン中の18.72g0.78モルのマグネシウム削り屑を、0.5mlの1,2-ジブロモエタンを添加することにより活性化した。次いで、2-クロロ-2-メチルブタン96mL,0.78molをゆっくり添加し、その結果、反応発熱とともにグリニャール試薬が徐々に形成された。このグリニャール試薬を次いで、340mLのテトラヒドロフラン中の112g0.78モルの臭化銅と67g0.78モルの臭化リチウムとの、-65°Cに冷却された混合物にゆっくり添加した。全てのグリニャールを添加して温度を-65°Cで安定化させた後、100mLのテトラヒドロフラン中の26mL0.30モルの塩化オキサリルをゆっくり添加し、混合物温度を-65°Cに維持した。結果として生じた混合物を1時間にわたって-65°Cで攪拌し、次いで一晩にわたって室温まで加熱した。次いでテトラヒドロフランTHFの90を真空によって除去した。次いで、結果として生じたスラリーに、500mlのヘキサン及び300mLの飽和水性塩化アンモニウムを添加し、そしてヘキサン層を分離した。次いで、水性層を3つの200mlロットのヘキサンで抽出した。次いで、合体されたヘキサン層を200mLの水で洗浄し、続いて10gの無水硫酸マグネシウム上で1時間にわたって乾燥させた。次いで、硫酸マグネシウムを濾過し、ヘキサンを大気圧で蒸留することにより、粗生成物ジケトンを橙赤色液体としてもたらした。収量=32.2g理論値の54。質量スペクトル:198mu親イオン[例11][2-tert-ブチル-4,5-ジ-1,1-ジメチルプロピルイミダゾールの合成]32.3g0.163モルの3,6,6-テトラメチル-4,5-オクタンジオンと、50g0.652モルの酢酸アンモニウムと、36mL0.326モルのピバルデヒドと、56mL0.978モルの酢酸との混合物を密閉ステンレス鋼容器内で200°Cまで3日間にわたって加熱した。結果としての生成混合物を重炭酸ナトリウム溶液で中和し、次いで4つの200mlロットのヘキサンで抽出した。合体されたヘキサン画分を、100mLの水で、次いで100mLの飽和塩化ナトリウム溶液で3回洗浄した。10gの無水硫酸マグネシウムを添加し、一晩攪拌した。濾過し、これに続いて真空によってヘキサンを除去することにより、粗生成物を黄色の油としてもたらした。収量31.5g理論値の73。質量スペクトル:264mu親イオン[例12][ジ-ストロンチウムテトラ2-tert-ブチル-4,5-ジ-1,1-ジメチルプロピルイミダゾレートの合成]窒素ブランケット下で、20mlの乾燥テトラヒドロフラン中に溶解された1.13g0.002モルのストロンチウムビスヘキサメチルジシルアミドビステトラヒドロフランを、20mlの乾燥テトラヒドロフラン中に溶解された1.08g0.004モルの2-tert-ブチル-4,5-ジ-1,1-ジメチルプロピルイミダゾールに、5分間にわたって室温で液滴状に添加し、そして結果として生じた混合物を2時間にわたって撹拌した。THF及び副生成物ヘキサメチルジシラザンを次いで真空下で除去した。次いで、結果として生じた粗生成物を真空下で200°Cで蒸留することにより、0.5gの無色のガラス状固形物をもたらした。これをヘキサン中で再結晶化することにより、MPt103°Cの無色の角柱をもたらした。収量=理論値の401HNMR:500MHz、C6D6:δ=0.82t,12H、δ=1.41s,24H、δ=1.54s,18H、δ=1.74q,8H。構造は単結晶X線分析によって確認した。図8参照。[例13][ジ-バリウムテトラ2-tert-ブチル-4,5-ジ-1,1-ジメチルプロピルイミダゾレートの合成]乾燥窒素雰囲気下で、15mlの乾燥テトラヒドロフラン中に溶解された6.0g0.01モルのバリウムビスヘキサメチルジシラザンビステトラヒドロフランの溶液を、30mlの乾燥テトラヒドロフラン中に溶解された5.28g0.02モルの2-tert-ブチル-4,5-ジ-1,1-ジメチルプロピルイミダゾールに、液滴状に添加した。結果として生じた混合物を一晩にわたって撹拌した。その後、溶剤及びヘキサメチルジシラザンを真空によって除去した。次いで、結果として生じたワックス状固形物を195°Cで真空蒸留することにより、ジ-バリウムテトラ2-tert-ブチル-4,5-ジ-1,1-ジメチルプロピルイミダゾレートの透明無色の液状蒸留物をもたらした。これを一晩静置させたあと固化させた。収量4.8g78。構造はX線により検証した。図10。MPt65.3°C。1HNMR:500MHz、C6D6:δ=0.85t,12H、δ=1.39s,24H、δ=1.53s,18H、δ=1.76-1.81q,8H[例14][2-1,1-ジメチルブチル-4,5-ジ-tert-ブチルイミダゾール]15g0.09モルの2,2,5,5-テトラメチル-3,4-ヘキサンジオンを42g0.55モルの酢酸アンモニウム、32g0.53モルの酢酸及び20.52g0.18モルの2,2-ジメチルバレルアルデヒドと混合し、48時間にわたって密閉容器内で200°Cまで加熱した。次いで、この混合物を90°Cまで冷却し、そして酢酸のほぼ90を減圧下で蒸留した。次いで、残留粗生成物を、ほぼ100mlのヘキサンで希釈し、そして飽和水性重炭酸ナトリウム溶液を使用して強く攪拌しながらpH7まで中和した。結果として生じた混合物を3x200mlのヘキサンで抽出した。ヘキサン画分を合体し、50mlアリコートの純水で3回洗浄し、次いで無水硫酸マグネシウム上で乾燥させた。一晩乾燥させた後、次いで溶液を硫酸マグネシウムからデカントし、次いで分子篩上に一晩静置させた。次いで分子篩を除去し、ヘキサンを大気圧で蒸留し、次いで、結果として生じた生成物を100mTorrの圧力下で150°Cで蒸留した。収量=13.5g理論値の57の2-1,1-ジメチルブチル-4,5-ジ-tert-ブチルイミダゾール。1HNMR:500MHz、C6D6:δ=0.79t,3H、δ=1.19-1.23m,2H、δ=1.24s,9H、δ=1.26s,9H、δ=1.53-1.57m,2H、δ=1.65s,6H[例15][ジ-ストロンチウム-テトラ2-1,1-ジメチルブチル-4,5-ジ-tert-ブチルイミダゾレート]乾燥窒素雰囲気下で、15mlの乾燥テトラヒドロフラン中に溶解された5.54g0.01モルのストロンチウムビスヘキサメチルジシラザンビステトラヒドロフランの溶液を、30mlの乾燥テトラヒドロフラン中に溶解された5.06g0.019モルの2-tert-ブチル-4,5-ジ-1,1-ジメチルプロピルイミダゾールに、液滴状に添加した。結果として生じた混合物を12日間にわたって室温で撹拌した。その後、溶剤及びヘキサメチルジシラザンを真空によって除去した。結果として生じた粗生成物を100mTorrで真空蒸留し、ジ-ストロンチウム-テトラ2-1,1-ジメチルブチル-4,5-ジ-tert-ブチルイミダゾレートの主要画分を150~205°Cで透明な液体として捕集し、これを室温でガラスに固化し、一晩にわたってゆっくりと結晶化した。収量3.5g理論値の60。ヘキサン溶液から成長した結晶を使用して、単結晶X線回折によって構造を検証した。図13参照。TGA/DSCは融点99.8°C及び8.17重量の不揮発性残留物を示した。1HNMR:500MHz、C6D6:δ=0.91t,6H、δ=1.27-1.32m,4H、δ=1.45s,36H、δ=1.54s,12H、1.75-1.80m,4H。[例16][ジ-バリウム-テトラ2-1,1-ジメチルブチル-4,5-ジ-tert-ブチルイミダゾレート]乾燥窒素雰囲気下で、15mlの乾燥テトラヒドロフラン中に溶解された6.03g0.01モルのバリウムビスヘキサメチルジシラザンビステトラヒドロフランの溶液を、30mlの乾燥テトラヒドロフラン中に溶解された5.28g0.019モルの2-1,1-ジメチルブチル-4,5-ジ-tert-ブチルイミダゾールに、液滴状に添加した。結果として生じた混合物を7日間にわたって室温で撹拌した。その後、溶剤及びヘキサメチルジシラザンを真空によって除去した。結果として生じた粗生成物を50mTorrで真空蒸留し、ジ-ブチル-テトラ2-1,1-ジメチルブチル-4,5-ジ-tert-ブチルイミダゾレートの主要画分を170~180°Cで透明な液体として捕集し、これは室温までの冷却すると結晶化した。収量4.8g理論値の72。ヘキサン溶液から成長した結晶を使用して、単結晶X線回折によって構造を検証した。図15参照。TGA/DSCは融点128°C及びわずか2.99重量の不揮発性残留物を示した。1HNMR:500MHz、C6D6:δ=0.92t,6H、δ=1.28-1.4m,4H、δ=1.46s,36H、δ=1.54s,12H、δ=1.73-1.82m,4H。[例17][2-1,1-ジメチルブチル-4,5-ジ-1,1-ジメチルプロピルイミダゾールの合成]20g0.1モルの3,3,6,6-テトラメチル-4,5-オクタンジオンを46g0.6モルの酢酸アンモニウム、30g0.6モルの酢酸及び11.4g0.1モルの2,2-ジメチルバレルアルデヒドと混合し、48時間にわたって密閉容器内で200°Cまで加熱した。次いで、この混合物を90°Cまで冷却し、そして酢酸のほぼ90を減圧下で蒸留した。次いで、残留粗生成物を、ほぼ100mlのヘキサンで希釈し、そして飽和水性重炭酸ナトリウム溶液を使用して強く攪拌しながらpH7まで中和した。結果として生じた混合物を3x200mlのヘキサンで抽出した。ヘキサン画分を合体し、50mlアリコートの純水で3回洗浄し、次いで無水硫酸マグネシウム上で乾燥させた。一晩乾燥させた後、次いで溶液を硫酸マグネシウムからデカントし、次いで乾燥分子篩を添加した。一晩にわたって静置させた後、分子篩を除去し、ヘキサンを大気圧で蒸留し、次いで、結果として生じた生成物を100mTorrの圧力下で150°Cで蒸留した。収量=15g理論値の51の2-1,1-ジメチルブチル-4,5-ジ-1,1-ジメチルプロピルイミダゾール。1HNMR:500MHz、C6D6:δ=0.69t,3H、δ=0.82t,3H、δ=1.0t,3H、δ=1.15-1.2m,2H、δ=1.19s,6H、δ=1.25s,6H、δ=1.52-1.60m,4H、δ=1.59s,6H、δ=1.96-2.0q,2H、δ=8.0bs,1H。[例18][ジストロンチウム-テトラ2-1,1-ジメチルブチル-4,5-ジ-1,1-ジメチルプロピルイミダゾレートの合成]乾燥窒素雰囲気下で、50mlの乾燥テトラヒドロフラン中に溶解された7.46g0.0135モルのストロンチウムビスヘキサメチルジシラザンビステトラヒドロフランの溶液を、50mlの乾燥テトラヒドロフラン中に溶解された7.88g0.0269モルの2-1,1-ジメチルブチル-4,5-ジ-1,1-ジメチルプロピルイミダゾールに、液滴状に添加した。結果として生じた混合物を2日間にわたって室温で撹拌した。その後、溶剤及びヘキサメチルジシラザンを真空によって除去した。結果として生じた粗生成物を50mTorrで真空蒸留し、ジストロンチウム-テトラ2-1,1-ジメチルブチル-4,5-ジ-1,1-ジメチルプロピルイミダゾレートの主要画分を捕集した。1HNMR:500MHz、C6D6:δ=0.77t,12H、δ=0.87t,6H、δ=1.1-1.23m,4H、δ=1.38s,24H、δ=1.51s,12H、δ=1.62-1.75m,12H。[例19][ジバリウム-テトラ2-1,1-ジメチルブチル-4,5-ジ-1,1-ジメチルプロピルイミダゾレートの合成]乾燥窒素雰囲気下で、50mlの乾燥テトラヒドロフラン中に溶解された7.0g0.0116モルのバリウムビスヘキサメチルジシラザンビステトラヒドロフランの溶液を、50mlの乾燥テトラヒドロフラン中に溶解された8.11g0.0277モルの2-1,1-ジメチルブチル-4,5-ジ-1,1-ジメチルプロピルイミダゾール19過剰に、液滴状に添加した。結果として生じた混合物を2日間にわたって室温で撹拌した。その後、溶剤及びヘキサメチルジシラザンを真空によって除去した。次いで、生成物及び過剰の2-1,1-ジメチルブチル-4,5-ジ-1,1-ジメチルプロピルイミダゾールを200°C/50mTorrで粗反応生成物から真空蒸留した。次いで、過剰のイミダゾール配位子を120°Cで真空蒸留によって除去することにより、ジバリウム-テトラ2-1,1-ジメチルブチル-4,5-ジ-1,1-ジメチルプロピルイミダゾレートを高粘度の琥珀色の液体としてもたらした。この液体は静置させるとゆっくりと結晶化した。MPt36°C、収量5.6g62。ヘキサンから再結晶させることにより、無色の結晶がもたらされた。MPt56.4°C、TGA残留物6.77。1HNMR:500MHz、C6D6:δ=0.84t,12H、δ=0.93t,6H、δ=1.22-1.35m,4H、δ=1.39s,24H、δ=1.53s,12H、δ=1.7-1.8m,12H。[例20][バリウムビス2,4,5-トリ-フェニリルイミダゾレートの合成]乾燥窒素雰囲気下で、10mlの乾燥テトラヒドロフラン中に、0.6g0.002モルの2,4,5-トリ-フェニリルイミダゾールを溶解した。次いで、10mlの乾燥テトラヒドロフラン中に溶解された0.6g0.001モルのバリウムビスヘキサメチルジシラザンビステトラヒドロフランの溶液を調製し、そして2,4,5-トリフェニルイミダゾール溶液に添加し、そしてその結果として生じた混合物を一晩にわたって攪拌した。次いで、溶剤及びヘキサメチルジシラザンを真空下で除去し、高粘度のタールをもたらした。このタールを最終的に固化した。真空を印加し熱>200度を加えても、揮発性生成物を遊離することはなかった。[例21][ジ-ストロンチウムテトラ2-tert-ブチル-4,5-ジ-1,1-ジメチルプロピルイミダゾレートを使用する酸化ストロンチウムのALD]窒素雰囲気下で、50gのジ-ストロンチウムテトラ2-tert-ブチル-4,5-ジ-1,1-ジメチルプロピルイミダゾレートを乾燥ステンレス鋼容器内にローディングした。次いでこの容器を170°Cまで加熱し、そしてアルゴンキャリアガスがこの容器を通って100sccmの速度で間欠的に流れるようにすることにより、6~16秒で変化する前駆体のALDパルスを達成した。300~400°Cで加熱されたシリコン基板を含有するALDチャンバ内にこれらの前駆体パルスを導いた。それぞれの前駆体パルスには、アルゴンガスのパージングパルスが続き、そしてこれにはオゾンのパルスが続く。図18は、8秒及び10秒の前駆体パルスを使用して、350°Cの基板温度でSrOを堆積する際に達成される結果を示している。この結果は膜成長と前駆体パルスの総数との間の線形のALD関係を示しており、SrOの成長速度2.3A/サイクルをもたらす。375°Cの基板温度でこれと同じ堆積手順を用いると、図20に示されたSrO膜をもたらした。図の上側部分は明らかに結晶性であり、下側部分は非晶質である。なお、酸化チタン保護層がSrOの上面に堆積される。結晶性領域においては、2.75オングストロームの間隔をもたらすように、66オングストローム当たり24のSrO層があり、これは001SrOと一致する。図21に示されたXPSは、膜がほぼ純粋な酸化ストロンチウムであることを示している。膜全体にわたる低レベルの炭素は、炭酸ストロンチウムをもたらすための大気中の二酸化炭素との後堆積反応に部分的に起因する。[例22][ジストロンチウムテトラ2-tert-ブチル-4,5-ジ-tert-アミルイミダゾレートのALD熱安定性の実証]例15におけるように、アルゴンを使用した、5秒間前駆体/10秒間アルゴンパージの100サイクルを用いたが、しかし、吸着前駆体を酸化するためにオゾンは使用しなかった。基板を250~400°Cで処理した。図22が示すように、>350°Cまでは顕著な熱堆積は生じない。このことはALDに対する優れた安定性を示している。"